(57)【特許請求の範囲】
【請求項１】
透明導電性膜、光電変換膜、及び導電性膜をこの順で有する光電変換素子であって、
前記光電変換膜は、光電変換層、及び電子ブロッキング層を含み、
前記電子ブロッキング層が下記一般式（Ｆ−２）で表される化合物を含有し、
前記一般式（Ｆ−２）で表される化合物が、下記一般式（Ａ−１）〜（Ａ−５）のいずれかで表される環構造を３つ以上含む置換アミノ基を置換基として有する化合物である、光電変換素子。
一般式（Ｆ−２）
【化１】
0005557663.tif 000060
（式中、Ｒ２１は各々独立に、アルキル基又は複素環基を表し、これらは更に置換基を有していてもよい。Ｒ２２、Ｒ’２２、Ｒ’’２２、Ｒ２９及びＲ’２９は、それぞれ独立に、水素原子、ハロゲン原子、アルキル基、アリール基、複素環基、水酸基、アミノ基、又はメルカプト基を表し、これらは更に置換基を有していてもよい。但し、Ｒ２２、Ｒ’２２及びＲ’’２２の少なくとも１つは下記一般式（Ａ−１）〜（Ａ−５）のいずれかで表される環構造を３つ以上含む置換アミノ基を表す。ｍ２は各々独立に０〜３のいずれかの整数を表す。Ｒ２１が前記一般式（Ｆ−２）中に複数存在する場合、複数のＲ２１は互いに異なっていてもよい。複数存在するＲ２９及びＲ’２９は、同一でも異なってもよい。）
一般式（Ａ−１）
【化２】
0005557663.tif 000061
（式中、Ｒａ１〜Ｒａ８は、それぞれ独立に、水素原子、ハロゲン原子、アルキル基、アリール基、又は複素環基を表し、これらは更に置換基を有してもよい。＊は結合位置を表す。Ｘａは、単結合、酸素原子、硫黄原子、アルキレン基、アルケニレン基、シクロアルキレン基、シクロアルケニレン基、アリーレン基、２価の複素環基、又はイミノ基を表し、これらは更に置換基を有してもよい。）
一般式（Ａ−２）：−Ｎ（ＲＢ１）（ＲＢ２）
（ＲＢ１及びＲＢ２は、それぞれ独立に、水素原子、ハロゲン原子、アルキル基、アリール基、又は複素環基を表し、これらは更に置換基を有してもよい。但し、ＲＢ１及びＲＢ２の少なくともいずれかはアリール基又は複素環基を表し、ＲＢ１及びＲＢ２に含まれる環の数が合計３以上である。）
【化３】
0005557663.tif 000062
（一般式（Ａ−３）〜（Ａ−５）中、Ｒａ３３〜Ｒａ３８、Ｒａ４１、Ｒａ４４〜Ｒａ４８、Ｒａ５１、Ｒａ５２、Ｒａ５５〜Ｒａ５８は、それぞれ独立に、水素原子、ハロゲン原子、又はアルキル基を表し、これらは更に置換基を有してもよい。Ｒａ３３〜Ｒａ３８、Ｒａ４１、Ｒａ４４〜Ｒａ４８、Ｒａ５１、Ｒａ５２、Ｒａ５５〜Ｒａ５８のうち隣接するもの同士が互いに結合して環を形成してもよい。＊は結合位置を表す。Ｘｃ１、Ｘｃ２、及びＸｃ３は、それぞれ独立に、単結合、酸素原子、硫黄原子、アルキレン基、シリレン基、アルケニレン基、シクロアルキレン基、シクロアルケニレン基、アリーレン基、２価の複素環基、又はイミノ基を表し、これらは更に置換基を有してもよい。Ｚ３１、Ｚ４１、及びＺ５１は、それぞれ独立に、シクロアルキル環、芳香族炭化水素環、又は芳香族複素環を表し、これらは更に置換基を有してもよい。）
【請求項２】
前記一般式（Ｆ−２）において、Ｒ２９及びＲ’２９がアルキル基を表す、請求項１に記載の光電変換素子。
【請求項３】
前記一般式（Ｆ−２）において、ｍ２が０である、請求項１又は２に記載の光電変換素子。
【請求項４】
前記一般式（Ｆ−２）において、Ｒ２２、Ｒ’２２及びＲ’’２２が前記一般式（Ａ−１）〜（Ａ−５）のいずれかで表される環構造を３つ以上含む置換アミノ基を表す、請求項１〜３のいずれか１項に記載の光電変換素子。
【請求項５】
前記Ｒ２１が各々独立に、炭素数１〜１２のアルキル基又は炭素数４〜１０の複素環基を表す、請求項１〜４のいずれか１項に記載の光電変換素子。
【請求項６】
前記一般式（Ａ−１）におけるＸａが、単結合、アルキレン基、アルケニレン基、アリーレン基、複素環基、酸素原子、硫黄原子、又はイミノ基である、請求項１〜５のいずれか１項に記載の光電変換素子。
【請求項７】
前記ＲＢ１及びＲＢ２の少なくともいずれかが、下記一般式（ｂ−１）で表される基である、請求項１〜５のいずれか１項に記載の光電変換素子。
一般式（ｂ−１）
【化４】
0005557663.tif 000063
（式中、Ｒｂは、それぞれ独立に、ハロゲン原子、アルキル基、アリール基、又は複素環基を表し、これらは更に置換基を有してもよい。Ｘｂは、それぞれ独立に、単結合、酸素原子、硫黄原子、アルキレン基、アルケニレン基、シクロアルキレン基、シクロアルケニレン基、アリーレン基、２価の複素環基、又はイミノ基を表し、これらは更に置換基を有してもよい。Ｒｂが複数存在する場合、互いに同じでも異なっていてもよい。式中の２つのＸｂは互いに同じでも異なっていてもよい。＊は結合位置を表す。ｍ４は０〜３の整数を表し、ｍ５は０〜４の整数を表す。）
【請求項８】
前記一般式（Ｆ−２）で表される化合物のイオン化ポテンシャル（Ｉｐ）が５．８ｅＶ以下である、請求項１〜７のいずれか１項に記載の光電変換素子。
【請求項９】
前記一般式（Ｆ−２）で表される化合物のイオン化ポテンシャル（Ｉｐ）が４．９ｅＶ以上である、請求項１〜８のいずれか１項に記載の光電変換素子。
【請求項１０】
前記一般式（Ｆ−２）で表される化合物の分子量が５００以上２０００以下である、請求項１〜９のいずれか１項に記載の光電変換素子。
【請求項１１】
前記光電変換層がｎ型有機半導体を含む、請求項１〜１０のいずれか１項に記載の光電変換素子。
【請求項１２】
前記ｎ型有機半導体がフラーレン又はフラーレン誘導体である、請求項１１に記載の光電変換素子。
【請求項１３】
前記光電変換膜が下記一般式（Ｉ）の化合物を含む、請求項１〜１２のいずれか１項に記載の光電変換素子。
一般式（Ｉ）
【化５】
0005557663.tif 000064
（式中、Ｚ１は５又は６員環を形成するのに必要な原子群を表す。Ｌ１、Ｌ２、及びＬ３は、それぞれ独立に、無置換メチン基、又は置換メチン基を表す。Ｄ１は原子群を表す。ｎ１は０以上の整数を表す。）
【請求項１４】
導電性膜、電子ブロッキング層、光電変換層、及び透明導電性膜が、この順に積層された、請求項１〜１３のいずれか１項に記載の光電変換素子。
【請求項１５】
請求項１〜１４のいずれか１項に記載の光電変換素子の製造方法であって、前記光電変換層及び前記電子ブロッキング層を、それぞれ真空加熱蒸着により製膜する工程を含む製造方法。
【請求項１６】
請求項１〜１４のいずれか１項に記載の光電変換素子からなる光センサ。
【請求項１７】
請求項１〜１４のいずれか１項に記載の光電変換素子を備えた撮像素子。
【請求項１８】
請求項１〜１４のいずれか１項に記載の光電変換素子、請求項１６に記載の光センサ、又は請求項１７に記載の撮像素子の駆動方法であって、前記電子ブロッキング層に接触する電極を陰極に、もう一方の電極を陽極にして０Ｖより大きく、１００Ｖ以下の電圧を印加する、駆動方法。
【請求項１９】
請求項１に記載の一般式（Ｆ−２）で表される化合物からなる電子ブロッキング材料。
【請求項２０】
請求項１に記載の一般式（Ｆ−２）で表される化合物を含む膜厚１〜１０００ｎｍの膜。
【発明の詳細な説明】
【技術分野】
【０００１】
本発明は、光電変換素子及びその製造方法、光センサ、並びに撮像素子及びそれらの駆動方法に関する。
【背景技術】
【０００２】
固体撮像素子としては、半導体中に光電変換部位を２次元的に配列して画素とし、各画素で光電変換により発生した信号をＣＣＤ回路やＣＭＯＳ回路により電荷転送、読み出しを行う平面型受光素子が広く用いられている。従来の光電変換部位は、一般にＳｉなどの半導体中にＰＮ接合を用いたフォトダイオード部が形成されたものが用いられている。
近年、多画素化が進む中で画素サイズが小さくなっており、フォトダイオード部の面積が小さくなり、開口率の低下、集光効率の低下及びその結果である感度低下が課題となっている。開口率等を向上させる手法として、有機材料を用いた有機光電変換膜を有する固体撮像素子が提案されている。
【０００３】
有機光電変換膜において、高光電変換効率（高励起子解離効率）の発現のために、フラーレン又はフラーレン誘導体を用いた混合膜あるいはバルクへテロ構造を導入する技術が知られている。例えば特許文献１において、フラーレン又はフラーレン誘導体を含有する光電変換膜が開示されている。
【０００４】
太陽電池において用いられる有機光電変換素子では、電力を取り出すことを目的とするため外部電界は加えないが、固体撮像素子の可視光センサとして使用される有機光電変換素子では、光電変換効率を最大限に引き出す必要があり、光電変換効率向上や応答速度向上のために外部から電圧を印加する。
光電変換効率向上や応答速度向上のために外部から電圧を印加すると、外部電界により電極からの正孔注入若しくは電子注入が生じ、これによって暗電流が増加することが問題となる。
【０００５】
光電変換素子において通常電極として用いられる材料は、仕事関数（ＷＦ）が４．５ｅＶ前後の値のものが多く（例えば、ＩＴＯ）、例えば、光電変換膜の材料としてフラーレン（Ｃ６０）を用いた場合には、電極のＷＦとフラーレン（Ｃ６０）  ＬＵＭＯ間のエネルギーギャップが小さくなるため、特に電子が電極から光電変換膜部に注入されやすく、暗電流の増加が顕著となる。
注入電流による暗電流増加の防止に関しては、光電変換層に電荷が注入されるのを抑制する電荷ブロッキング層を設けることにより、効率良く注入キャリアを防止し、暗電流を低減する技術が開示されている（特許文献２）。
【０００６】
光電変換素子を固体撮像素子として用いる場合、カラー化のために加熱工程を経てカラーフィルターを設置する必要があり、更に撮像素子を基板に半田付けする際に、基板ごと素子が加熱される。従って、これらのプロセス温度である１７０℃以上の温度で３０分程度の条件で光電変換効率の低下、暗電流の増加が小さいことが望まれるが、上記特許文献１及び２においては、実用上重要な因子となる耐熱性については言及されておらず、高い耐熱性を持つ化合物構造については充分に記載されていない。
【０００７】
特許文献３〜６にはフルオレン骨格を有する有機材料が記載されており、該有機材料を電界発光素子に用いることが記載されている。電界発光素子は、素子に電圧を印加した際に起こる発光を利用するものであるが、光電変換素子は、発光すると光電変換効率が低下するため、実質的に発光しないことが求められる。また、電界発光素子と光電変換素子とでは、正孔の移動方向が逆で、作用が異なるため、材料に要求される機能が異なる。
光電変換素子は入射した光の量に応じて信号を出力するため、素子には一定の電圧が印加される。既に述べたように、光電変換素子における電子ブロッキング材料の重要な機能は、電極からの電子注入の抑制である。これに対して、電界発光素子では発光の明暗を電圧で制御するため、このような機能は不要である。
特許文献７には、フルオレン骨格を有する有機材料が記載されており、該有機材料を色素増感太陽電池に用いることが記載されている。しかしながら、太陽電池に要求される特性は撮像素子要素を目的とする光電変換素子とは異なるため、暗電流低減や、素子の充分な耐熱性は不要であり、本発明の課題である暗電流及び耐熱性に関する記載は充分に開示されていない。
また、特許文献７に記載の化合物を用いて製膜する場合、アモルファス性が低いため結晶化による粒界発生及び膜表面に凹凸が形成される場合があり、光を散乱する原因となるため、個々の光電変換素子のサイズがミクロン単位となる光センサ或いは撮像素子等を目的とした光電変換素子の材料としては適していない。
【先行技術文献】
【特許文献】
【０００８】
【特許文献１】特開２００７−１２３７０７号公報
【特許文献２】特開２００８−７２０９０号公報
【特許文献３】特開２００５−２９００００号公報
【特許文献４】特許第３５０８９８４号公報
【特許文献５】特開２００７−１３７７９５号公報
【特許文献６】特開２００６−１３１７８３号公報
【特許文献７】特開２００７−１１５６６５号公報
【発明の概要】
【発明が解決しようとする課題】
【０００９】
光電変換素子用の材料では、高い光電変換効率、高速な応答性を実現するためには、暗電流を低減するための電極からの電荷注入に対するブロッキング能だけでなく、光電変換膜中で発生した電荷を電極まで輸送できる高い電荷輸送能も必要である。電荷輸送能に乏しい材料を使用した光電変換素子では光電流が観測されないことになる。更に、カラーフィルタ設置、保護膜設置、素子のハンダ付け等、加熱工程を有する製造プロセスへの適用や保存性の向上を考慮すると、光電変換素子用の材料は、高い耐熱性を有する必要がある。
すなわち、正孔輸送を利用したジアリールアミン部分骨格を持つ光電変換素子用材料の場合、小さな値のＥａ（電子親和力）、高ホール（正孔）輸送性、高耐熱性を満たすように材料設計を行う必要があるが、これらの要求を満たすには構造が大きく制限されることになる。
【００１０】
その他にも、素子構成中で適当に使用できるよう、エネルギー準位の位置が好ましい値になるような分子設計を考慮する必要がある。
Ｉｐ（イオン化ポテンシャル）の値が小さい材料と、Ｅａの値の大きな材料（例えば、フラーレンＣ６０）を接触させると、Ｉｐの値が小さい材料層のＨＯＭＯからＥａの値の大きな材料層のＬＵＭＯに熱励起により光電変換素子内で電荷（電子、正孔）が発生し、ノイズ源である暗電流が増大する。フラーレンＣ６０と接触する電子ブロッキング層のＩｐは、十分大きい必要があり、かつ、フラーレンＣ６０バルクへテロ層中でホールを輸送する材料のＨＯＭＯからホールを障壁なく受け取れる程度に小さい必要がある。即ち、電子ブロッキング層のＩｐはかなり限定された値になるよう設計しなければならず、上記のように元々自由度が小さかった材料設計に、更に大きな制約を加えなければならなかった。
【００１１】
本発明は、上記のような問題点を改善すべくなされたものであり、光電変換素子に適用した場合に光電変換素子として機能し、かつ、低い暗電流を示し、かつ素子を加熱処理した場合にも暗電流の増加幅を小さくすることが可能な光電変換素子及びそのような光電変換素子を備えた撮像素子を提供することである。
また、本発明の別の目的は、前記光電変換素子を提供し得る化合物、及び光電変換材料を提供することである。
【課題を解決するための手段】
【００１２】
本発明による鋭意検討の結果、特定の構造の化合物を使用することで、上記の目的を達することが分かった。すなわち、上記課題は以下の手段によって解決することができる。
＜１＞
透明導電性膜、光電変換膜、及び導電性膜をこの順で有する光電変換素子であって、
前記光電変換膜は、光電変換層、及び電子ブロッキング層を含み、
前記電子ブロッキング層が下記一般式（Ｆ−２）で表される化合物を含有し、
前記一般式（Ｆ−２）で表される化合物が、下記一般式（Ａ−１）〜（Ａ−５）のいずれかで表される環構造を３つ以上含む置換アミノ基を置換基として有する化合物である、光電変換素子。
一般式（Ｆ−２）
【化１０１】
0005557663.tif 000002
（式中、Ｒ２１は各々独立に、アルキル基又は複素環基を表し、これらは更に置換基を有していてもよい。Ｒ２２、Ｒ’２２、Ｒ’’２２、Ｒ２９及びＲ’２９は、それぞれ独立に、水素原子、ハロゲン原子、アルキル基、アリール基、複素環基、水酸基、アミノ基、又はメルカプト基を表し、これらは更に置換基を有していてもよい。但し、Ｒ２２、Ｒ’２２及びＲ’’２２の少なくとも１つは下記一般式（Ａ−１）〜（Ａ−５）のいずれかで表される環構造を３つ以上含む置換アミノ基を表す。ｍ２は各々独立に０〜３のいずれかの整数を表す。Ｒ２１が前記一般式（Ｆ−２）中に複数存在する場合、複数のＲ２１は互いに異なっていてもよい。複数存在するＲ２９及びＲ’２９は、同一でも異なってもよい。）
一般式（Ａ−１）
【化１０２】
0005557663.tif 000003
（式中、Ｒａ１〜Ｒａ８は、それぞれ独立に、水素原子、ハロゲン原子、アルキル基、アリール基、又は複素環基を表し、これらは更に置換基を有してもよい。＊は結合位置を表す。Ｘａは、単結合、酸素原子、硫黄原子、アルキレン基、アルケニレン基、シクロアルキレン基、シクロアルケニレン基、アリーレン基、２価の複素環基、又はイミノ基を表し、これらは更に置換基を有してもよい。）
一般式（Ａ−２）：−Ｎ（ＲＢ１）（ＲＢ２）
（ＲＢ１及びＲＢ２は、それぞれ独立に、水素原子、ハロゲン原子、アルキル基、アリール基、又は複素環基を表し、これらは更に置換基を有してもよい。但し、ＲＢ１及びＲＢ２の少なくともいずれかはアリール基又は複素環基を表し、ＲＢ１及びＲＢ２に含まれる環の数が合計３以上である。）
【化１０３】
0005557663.tif 000004
（一般式（Ａ−３）〜（Ａ−５）中、Ｒａ３３〜Ｒａ３８、Ｒａ４１、Ｒａ４４〜Ｒａ４８、Ｒａ５１、Ｒａ５２、Ｒａ５５〜Ｒａ５８は、それぞれ独立に、水素原子、ハロゲン原子、又はアルキル基を表し、これらは更に置換基を有してもよい。Ｒａ３３〜Ｒａ３８、Ｒａ４１、Ｒａ４４〜Ｒａ４８、Ｒａ５１、Ｒａ５２、Ｒａ５５〜Ｒａ５８のうち隣接するもの同士が互いに結合して環を形成してもよい。＊は結合位置を表す。Ｘｃ１、Ｘｃ２、及びＸｃ３は、それぞれ独立に、単結合、酸素原子、硫黄原子、アルキレン基、シリレン基、アルケニレン基、シクロアルキレン基、シクロアルケニレン基、アリーレン基、２価の複素環基、又はイミノ基を表し、これらは更に置換基を有してもよい。Ｚ３１、Ｚ４１、及びＺ５１は、それぞれ独立に、シクロアルキル環、芳香族炭化水素環、又は芳香族複素環を表し、これらは更に置換基を有してもよい。）
＜２＞
前記一般式（Ｆ−２）において、Ｒ２９及びＲ’２９がアルキル基を表す、＜１＞に記載の光電変換素子。
＜３＞
前記一般式（Ｆ−２）において、ｍ２が０である、＜１＞又は＜２＞に記載の光電変換素子。
＜４＞
前記一般式（Ｆ−２）において、Ｒ２２、Ｒ’２２及びＲ’’２２が前記一般式（Ａ−１）〜（Ａ−５）のいずれかで表される環構造を３つ以上含む置換アミノ基を表す、＜１＞〜＜３＞のいずれか１項に記載の光電変換素子。
＜５＞
前記Ｒ２１が各々独立に、炭素数１〜１２のアルキル基又は炭素数４〜１０の複素環基を表す、＜１＞〜＜４＞のいずれか１項に記載の光電変換素子。
＜６＞
前記一般式（Ａ−１）におけるＸａが、単結合、アルキレン基、アルケニレン基、アリーレン基、複素環基、酸素原子、硫黄原子、又はイミノ基である、＜１＞〜＜５＞のいずれか１項に記載の光電変換素子。
＜７＞
前記ＲＢ１及びＲＢ２の少なくともいずれかが、下記一般式（ｂ−１）で表される基である、＜１＞〜＜５＞のいずれか１項に記載の光電変換素子。
一般式（ｂ−１）
【化１０４】
0005557663.tif 000005
（式中、Ｒｂは、それぞれ独立に、ハロゲン原子、アルキル基、アリール基、又は複素環基を表し、これらは更に置換基を有してもよい。Ｘｂは、それぞれ独立に、単結合、酸素原子、硫黄原子、アルキレン基、アルケニレン基、シクロアルキレン基、シクロアルケニレン基、アリーレン基、２価の複素環基、又はイミノ基を表し、これらは更に置換基を有してもよい。Ｒｂが複数存在する場合、互いに同じでも異なっていてもよい。式中の２つのＸｂは互いに同じでも異なっていてもよい。＊は結合位置を表す。ｍ４は０〜３の整数を表し、ｍ５は０〜４の整数を表す。）
＜８＞
前記一般式（Ｆ−２）で表される化合物のイオン化ポテンシャル（Ｉｐ）が５．８ｅＶ以下である、＜１＞〜＜７＞のいずれか１項に記載の光電変換素子。
＜９＞
前記一般式（Ｆ−２）で表される化合物のイオン化ポテンシャル（Ｉｐ）が４．９ｅＶ以上である、＜１＞〜＜８＞のいずれか１項に記載の光電変換素子。
＜１０＞
前記一般式（Ｆ−２）で表される化合物の分子量が５００以上２０００以下である、＜１＞〜＜９＞のいずれか１項に記載の光電変換素子。
＜１１＞
前記光電変換層がｎ型有機半導体を含む、＜１＞〜＜１０＞のいずれか１項に記載の光電変換素子。
＜１２＞
前記ｎ型有機半導体がフラーレン又はフラーレン誘導体である、＜１１＞に記載の光電変換素子。
＜１３＞
前記光電変換膜が下記一般式（Ｉ）の化合物を含む、＜１＞〜＜１２＞のいずれか１項に記載の光電変換素子。
一般式（Ｉ）
【化１０５】
0005557663.tif 000006
（式中、Ｚ１は５又は６員環を形成するのに必要な原子群を表す。Ｌ１、Ｌ２、及びＬ３は、それぞれ独立に、無置換メチン基、又は置換メチン基を表す。Ｄ１は原子群を表す。ｎ１は０以上の整数を表す。）
＜１４＞
導電性膜、電子ブロッキング層、光電変換層、及び透明導電性膜が、この順に積層された、＜１＞〜＜１３＞のいずれか１項に記載の光電変換素子。
＜１５＞
＜１＞〜＜１４＞のいずれか１項に記載の光電変換素子の製造方法であって、前記光電変換層及び前記電子ブロッキング層を、それぞれ真空加熱蒸着により製膜する工程を含む製造方法。
＜１６＞
＜１＞〜＜１４＞のいずれか１項に記載の光電変換素子からなる光センサ。
＜１７＞
＜１＞〜＜１４＞のいずれか１項に記載の光電変換素子を備えた撮像素子。
＜１８＞
＜１＞〜＜１４＞のいずれか１項に記載の光電変換素子、＜１６＞に記載の光センサ、又は＜１７＞に記載の撮像素子の駆動方法であって、前記電子ブロッキング層に接触する電極を陰極に、もう一方の電極を陽極にして０Ｖより大きく、１００Ｖ以下の電圧を印加する、駆動方法。
＜１９＞
＜１＞に記載の一般式（Ｆ−２）で表される化合物からなる電子ブロッキング材料。
＜２０＞
＜１＞に記載の一般式（Ｆ−２）で表される化合物を含む膜厚１〜１０００ｎｍの膜。
本発明は、前記＜１＞〜＜２０＞に係る発明であるが、参考のためにそれ以外の事項（例えば、下記〔１〕〜〔２２〕）についても記載している。
【００１３】
〔１〕
透明導電性膜、光電変換膜、及び導電性膜をこの順で有する光電変換素子であって、
前記光電変換膜は、光電変換層、及び電子ブロッキング層を含み、
前記電子ブロッキング層が下記一般式（Ｆ−２）で表される化合物を含有し、
前記一般式（Ｆ−２）で表される化合物が、環構造を３つ以上含む置換アミノ基を置換基として有する化合物である、光電変換素子。
一般式（Ｆ−２）
【００１４】
【化１】
0005557663.tif 000007
【００１５】
（式中、Ｒ２１は各々独立に、ハロゲン原子、アルキル基、アリール基、複素環基、水酸基、アミノ基、又はメルカプト基を表し、これらは更に置換基を有していてもよい。Ｒ２２、Ｒ’２２、Ｒ’’２２、Ｒ２９及びＲ’２９は、それぞれ独立に、水素原子、ハロゲン原子、アルキル基、アリール基、複素環基、水酸基、アミノ基、又はメルカプト基を表し、これらは更に置換基を有していてもよい。但し、Ｒ２２、Ｒ’２２及びＲ’’２２の少なくとも１つは環構造を３つ以上含む置換アミノ基を表す。ｍ２は各々独立に０〜３のいずれかの整数を表す。Ｒ２１が前記一般式（Ｆ−２）中に複数存在する場合、複数のＲ２１は互いに異なっていてもよい。複数存在するＲ２９及びＲ’２９は、同一でも異なってもよい。）
〔２〕
前記一般式（Ｆ−２）において、Ｒ２９及びＲ’２９がアルキル基を表す、上記〔１〕に記載の光電変換素子。
〔３〕
前記一般式（Ｆ−２）において、ｍ２が０である、上記〔１〕又は〔２〕に記載の光電変換素子。
〔４〕
前記一般式（Ｆ−２）において、Ｒ２２、Ｒ’２２及びＲ’’２２が環構造を３つ以上含む置換アミノ基を表す、上記〔１〕〜〔３〕のいずれか１項に記載の光電変換素子。
〔５〕
前記環構造を３つ以上含む置換アミノ基が下記一般式（Ａ−１）で表される基である、上記〔１〕〜〔４〕のいずれか１項に記載の光電変換素子。
一般式（Ａ−１）
【００１６】
【化２】
0005557663.tif 000008
【００１７】
（式中、Ｒａ１〜Ｒａ８は、それぞれ独立に、水素原子、ハロゲン原子、アルキル基、アリール基、又は複素環基を表し、これらは更に置換基を有してもよい。＊は結合位置を表す。Ｘａは、単結合、酸素原子、硫黄原子、アルキレン基、アルケニレン基、シクロアルキレン基、シクロアルケニレン基、アリーレン基、２価の複素環基、又はイミノ基を表し、これらは更に置換基を有してもよい。）
〔６〕
前記一般式（Ａ−１）におけるＸａが、単結合、アルキレン基、アルケニレン基、アリーレン基、複素環基、酸素原子、硫黄原子、又はイミノ基である、上記〔５〕に記載の光電変換素子。
〔７〕
前記環構造を３つ以上含む置換アミノ基が、下記一般式（Ａ−２）で表される基である、上記〔１〕〜〔４〕のいずれか１項に記載の光電変換素子。
一般式（Ａ−２）：−Ｎ（ＲＢ１）（ＲＢ２）
（ＲＢ１及びＲＢ２は、それぞれ独立に、水素原子、ハロゲン原子、アルキル基、アリール基、又は複素環基を表し、これらは更に置換基を有してもよい。但し、ＲＢ１及びＲＢ２の少なくともいずれかはアリール基又は複素環基を表し、ＲＢ１及びＲＢ２に含まれる環の数が合計３以上である。）
〔８〕
前記ＲＢ１及びＲＢ２の少なくともいずれかが、下記一般式（ｂ−１）で表される基である、上記〔７〕に記載の光電変換素子。
一般式（ｂ−１）
【００１８】
【化３】
0005557663.tif 000009
【００１９】
（式中、Ｒｂは、それぞれ独立に、ハロゲン原子、アルキル基、アリール基、又は複素環基を表し、これらは更に置換基を有してもよい。Ｘｂは、それぞれ独立に、単結合、酸素原子、硫黄原子、アルキレン基、アルケニレン基、シクロアルキレン基、シクロアルケニレン基、アリーレン基、２価の複素環基、又はイミノ基を表し、これらは更に置換基を有してもよい。Ｒｂが複数存在する場合、互いに同じでも異なっていてもよい。式中の２つのＸｂは互いに同じでも異なっていてもよい。＊は結合位置を表す。ｍ４は０〜３の整数を表し、ｍ５は０〜４の整数を表す。）
〔９〕
前記環構造を３つ以上含む置換アミノ基が下記一般式（Ａ−３）で表される基、下記一般式（Ａ−４）で表される基、又は下記一般式（Ａ−５）で表される基である、上記〔１〕〜〔４〕のいずれか１項に記載の光電変換素子。
【００２０】
【化４】
0005557663.tif 000010
【００２１】
（一般式（Ａ−３）〜（Ａ−５）中、Ｒａ３３〜Ｒａ３８、Ｒａ４１、Ｒａ４４〜Ｒａ４８、Ｒａ５１、Ｒａ５２、Ｒａ５５〜Ｒａ５８は、それぞれ独立に、水素原子、ハロゲン原子、又はアルキル基を表し、これらは更に置換基を有してもよい。＊は結合位置を表す。Ｘｃ１、Ｘｃ２、及びＸｃ３は、それぞれ独立に、単結合、酸素原子、硫黄原子、アルキレン基、シリレン基、アルケニレン基、シクロアルキレン基、シクロアルケニレン基、アリーレン基、２価の複素環基、又はイミノ基を表し、これらは更に置換基を有してもよい。Ｚ３１、Ｚ４１、及びＺ５１は、それぞれ独立に、シクロアルキル環、芳香族炭化水素環、又は芳香族複素環を表し、これらは更に置換基を有してもよい。）  
〔１０〕
前記一般式（Ｆ−２）で表される化合物のイオン化ポテンシャル（Ｉｐ）が５．８ｅＶ以下である、上記〔１〕〜〔９〕のいずれか１項に記載の光電変換素子。
〔１１〕
前記一般式（Ｆ−２）で表される化合物のイオン化ポテンシャル（Ｉｐ）が４．９ｅＶ以上である、上記〔１〕〜〔１０〕のいずれか１項に記載の光電変換素子。
〔１２〕
前記一般式（Ｆ−２）で表される化合物の分子量が５００以上２０００以下である、上記〔１〕〜〔１１〕のいずれか１項に記載の光電変換素子。
〔１３〕
前記光電変換層がｎ型有機半導体を含む、上記〔１〕〜〔１２〕のいずれか１項に記載の光電変換素子。
〔１４〕
前記ｎ型有機半導体がフラーレン又はフラーレン誘導体である、上記〔１３〕に記載の光電変換素子。
〔１５〕
前記光電変換膜が下記一般式（Ｉ）の化合物を含む、上記〔１〕〜〔１４〕のいずれか１項に記載の光電変換素子。
一般式（Ｉ）
【００２２】
【化５】
0005557663.tif 000011
【００２３】
（式中、Ｚ１は５又は６員環を形成するのに必要な原子群を表す。Ｌ１、Ｌ２、及びＬ３は、それぞれ独立に、無置換メチン基、又は置換メチン基を表す。Ｄ１は原子群を表す。ｎ１は０以上の整数を表す。）
〔１６〕
導電性膜、電子ブロッキング層、光電変換層、及び透明導電性膜が、この順に積層された、上記〔１〕〜〔１５〕のいずれか１項に記載の光電変換素子。
〔１７〕
上記〔１〕〜〔１５〕のいずれか１項に記載の光電変換素子の製造方法であって、前記光電変換層及び前記電子ブロッキング層を、それぞれ真空加熱蒸着により製膜する工程を含む製造方法。
〔１８〕
上記〔１〕〜〔１５〕のいずれか１項に記載の光電変換素子からなる光センサ。
〔１９〕
上記〔１〕〜〔１５〕のいずれか１項に記載の光電変換素子を備えた撮像素子。
〔２０〕
上記〔１〕〜〔１５〕のいずれか１項に記載の光電変換素子、上記〔１８〕に記載の光センサ、又は上記〔１９〕に記載の撮像素子の駆動方法であって、前記電子ブロッキング層に接触する電極を陰極に、もう一方の電極を陽極にして０Ｖより大きく、１００Ｖ以下の電圧を印加する、駆動方法。
〔２１〕
上記〔１〕に記載の一般式（Ｆ−２）で表される化合物からなる電子ブロッキング材料。
〔２２〕
上記〔１〕に記載の一般式（Ｆ−２）で表される化合物を含む膜厚１〜１０００ｎｍの膜。
【発明の効果】
【００２４】
本発明によれば、特定の構造の化合物を光電変換素子に適用した場合に光電変換素子として機能し、かつ、その素子は低い暗電流を示し、かつ該素子を加熱した場合にも暗電流の増加幅を小さくすることが可能な光電変換素子及びそのような光電変換素子を備えた撮像素子を提供することができる。
【図面の簡単な説明】
【００２５】
【図１】図１（ａ）及び図１（ｂ）は、それぞれ光電変換素子の一構成例を示す断面模式図。
【図２】撮像素子の１画素分の断面模式図。
【発明を実施するための形態】
【００２６】
［光電変換素子］
本発明の光電変換素子は、透明導電性膜、光電変換膜、及び導電性膜をこの順で有する光電変換素子であって、
前記光電変換膜は、光電変換層、及び電子ブロッキング層を含み、
前記電子ブロッキング層が下記一般式（Ｆ−２）で表される化合物を含有し、
前記一般式（Ｆ−２）で表される化合物が、環構造を３つ以上含む置換アミノ基を置換基として有する化合物である。
一般式（Ｆ−２）
【００２７】
【化６】
0005557663.tif 000012
【００２８】
（式中、Ｒ２１は各々独立に、ハロゲン原子、アルキル基、アリール基、複素環基、水酸基、アミノ基、又はメルカプト基を表し、これらは更に置換基を有していてもよい。Ｒ２２、Ｒ’２２、Ｒ’’２２、Ｒ２９及びＲ’２９は、それぞれ独立に、水素原子、ハロゲン原子、アルキル基、アリール基、複素環基、水酸基、アミノ基、又はメルカプト基を表し、これらは更に置換基を有していてもよい。但し、Ｒ２２、Ｒ’２２及びＲ’’２２の少なくとも１つは環構造を３つ以上含む置換アミノ基を表す。ｍ２は各々独立に０〜３のいずれかの整数を表す。Ｒ２１が前記一般式（Ｆ−２）中に複数存在する場合、複数のＲ２１は互いに異なっていてもよい。複数存在するＲ２９及びＲ’２９は、同一でも異なってもよい。）
【００２９】
また、本発明は一般式（Ｆ−２）で表される化合物からなる電子ブロッキング材料にも関する。
また、本発明は一般式（Ｆ−２）で表される化合物を含む膜厚１〜１０００ｎｍの膜にも関する。
【００３０】
以下、本発明に係る光電変換素子の好適な実施形態について説明する。
本発明に係る光電変換素子は、導電性膜、光電変換層、電子ブロッキング層、及び透明導電性膜がこの順に積層されているものでも良いが、好ましい態様は、導電性膜、電子ブロッキング層、光電変換層、及び透明導電性膜がこの順に積層されているものである。
【００３１】
図１に、本発明の光電変換素子の構成例を示す。
図１（ａ）に示す光電変換素子１０ａは、下部電極として機能する導電性膜（以下、下部電極とする）１１上に、下部電極１１上に形成された電子ブロッキング層１６Ａと、電子ブロッキング層１６Ａ上に形成された光電変換層１２と、上部電極として機能する透明導電性膜（以下、上部電極とする）１５がこの順に積層された構成である。
図１（ｂ）に別の光電変換素子の構成例を示す。図１（ｂ）に示す光電変換素子１０ｂは、下部電極１１上に、電子ブロッキング層１６Ａと、光電変換層１２と、正孔ブロッキング層１６Ｂと、上部電極１５がこの順に積層された構成である。なお、図１（ａ）、図１（ｂ）中の電子ブロッキング層、光電変換層、正孔ブロッキング層の積層順は、用途、特性に応じて逆にしても構わない。
本実施形態に係る光電変換素子を構成する要素について説明する。
【００３２】
（電極）
電極（上部電極（透明導電性膜）１５と下部電極（導電性膜）１１）は、導電性材料から構成される。導電性材料としては、金属、合金、金属酸化物、電気伝導性化合物、又はこれらの混合物などを用いることができる。
上部電極１５から光が入射されるため、上部電極１５は検知したい光に対し十分透明である事が必要である。具体的には、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）等の導電性金属酸化物、金、銀、クロム、ニッケル等の金属薄膜、更にこれらの金属と導電性金属酸化物との混合物又は積層物、ヨウ化銅、硫化銅などの無機導電性物質、ポリアニリン、ポリチオフェン、ポリピロールなどの有機導電性材料、及びこれらとＩＴＯとの積層物などが挙げられる。この中で好ましいのは、高導電性、透明性等の点から、導電性金属酸化物である。上部電極１５は有機光電変換層１２上に成膜するため、該有機光電変換層１２の特性を劣化させることのない方法で成膜される事が好ましい。
【００３３】
下部電極１１は、用途に応じて、透明性を持たせる場合と、逆に透明を持たせず光を反射させるような材料を用いる場合等がある。具体的には、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）等の導電性金属酸化物、金、銀、クロム、ニッケル、チタン、タングステン、アルミ等の金属及びこれらの金属の酸化物や窒化物などの導電性化合物（一例として窒化チタン（ＴｉＮ）を挙げる）、更にこれらの金属と導電性金属酸化物との混合物又は積層物、ヨウ化銅、硫化銅などの無機導電性物質、ポリアニリン、ポリチオフェン、ポリピロールなどの有機導電性材料、及びこれらとＩＴＯ又は窒化チタンとの積層物などが挙げられる。
【００３４】
電極を形成する方法は特に限定されず、電極材料との適正を考慮して適宜選択することができる。具体的には、印刷方式、コーティング方式等の湿式方式、真空蒸着法、スパッタリング法、イオンプレーティング法等の物理的方式、ＣＶＤ、プラズマＣＶＤ法等の化学的方式等により形成することができる。
電極の材料がＩＴＯの場合、電子ビーム法、スパッタリング法、抵抗加熱蒸着法、化学反応法（ゾルーゲル法など）、酸化インジウムスズの分散物の塗布などの方法で形成することができる。更に、ＩＴＯを用いて作製された膜に、ＵＶ−オゾン処理、プラズマ処理などを施すことができる。電極の材料がＴｉＮの場合、反応性スパッタリング法をはじめとする各種の方法が用いられ、更にＵＶ−オゾン処理、プラズマ処理などを施すことができる。
【００３５】
上部電極１５はプラズマフリーで作製することが好ましい。プラズマフリーで上部電極１５を作成することで、プラズマが基板に与える影響を少なくすることができ、光電変換特性を良好にすることができる。ここで、プラズマフリーとは、上部電極１５の成膜中にプラズマが発生しないか、又はプラズマ発生源から基体までの距離が２ｃｍ以上、好ましくは１０ｃｍ以上、更に好ましくは２０ｃｍ以上であり、基体に到達するプラズマが減ずるような状態を意味する。
【００３６】
上部電極１５の成膜中にプラズマが発生しない装置としては、例えば、電子線蒸着装置（ＥＢ蒸着装置）やパルスレーザー蒸着装置がある。ＥＢ蒸着装置又はパルスレーザー蒸着装置については、沢田豊監修「透明導電膜の新展開」（シーエムシー刊、１９９９年）、沢田豊監修「透明導電膜の新展開ＩＩ」（シーエムシー刊、２００２年）、日本学術振興会著「透明導電膜の技術」（オーム社、１９９９年）、及びそれらに付記されている参考文献等に記載されているような装置を用いることができる。以下では、ＥＢ蒸着装置を用いて透明電極膜の成膜を行う方法をＥＢ蒸着法と言い、パルスレーザー蒸着装置を用いて透明電極膜の成膜を行う方法をパルスレーザー蒸着法と言う。
【００３７】
プラズマ発生源から基体への距離が２ｃｍ以上であって基体へのプラズマの到達が減ずるような状態を実現できる装置（以下、プラズマフリーである成膜装置という）については、例えば、対向ターゲット式スパッタ装置やアークプラズマ蒸着法などが考えられ、それらについては沢田豊監修「透明導電膜の新展開」（シーエムシー刊、１９９９年）、沢田豊監修「透明導電膜の新展開ＩＩ」（シーエムシー刊、２００２年）、日本学術振興会著「透明導電膜の技術」（オーム社、１９９９年）、及びそれらに付記されている参考文献等に記載されているような装置を用いることができる。
【００３８】
ＴＣＯなどの透明導電膜を上部電極１５とした場合、ＤＣショート、あるいはリーク電流増大が生じる場合がある。この原因の一つは、光電変換層１２に導入される微細なクラックがＴＣＯなどの緻密な膜によってカバレッジされ、反対側の第一電極膜１１との間の導通が増すためと考えられる。そのため、Ａｌなど膜質が比較して劣る電極の場合、リーク電流の増大は生じにくい。上部電極１５の膜厚を、光電変換層１２の膜厚（すなわち、クラックの深さ）に対して制御する事により、リーク電流の増大を大きく抑制できる。上部電極１５の厚みは、光電変換層１２厚みの１／５以下、好ましくは１／１０以下であるようにする事が望ましい。
【００３９】
通常、導電性膜をある範囲より薄くすると、急激な抵抗値の増加をもたらすが、本実施形態に係る光電変換素子を組み込んだ固体撮像素子では、シート抵抗は、好ましくは１００〜１００００Ω／□でよく、薄膜化できる膜厚の範囲の自由度は大きい。また、上部電極（透明導電性膜）１５は厚みが薄いほど吸収する光の量は少なくなり、一般に光透過率が増す。光透過率の増加は、光電変換層１２での光吸収を増大させ、光電変換能を増大させるため、非常に好ましい。薄膜化に伴う、リーク電流の抑制、薄膜の抵抗値の増大、透過率の増加を考慮すると、上部電極１５の膜厚は、５〜１００ｎｍであることが好ましく、更に好ましくは５〜２０ｎｍである事が望ましい。
【００４０】
（電子ブロッキング層、正孔ブロッキング層）
本発明の光電変換素子における電子ブロッキング層は下記一般式（Ｆ−２）で表される化合物を含有する。この電子ブロッキング層に含まれる化合物（以下、本発明に係る化合物ともいう。）は、環構造を３つ以上含む置換アミノ基を置換基に有する化合物である。
更に、本発明における化合物は置換基があってもよいが、その置換基は真空加熱蒸着に適したものが好ましいため、熱で反応してしまう重合性基ではないことが好ましい。重合性基とは、何れかの末端が無置換（ＣＨ２＝Ｃという構造）である非芳香族二重結合を含む置換基及び脂環式エーテル構造を含む置換基であり、具体的にはスチリル基、アクリレート基、メタクリレート基、アクリルアミド基、メタクリルアミド基、エポキシ基、オキセタン基を部分構造として持つ置換基が挙げられる。
一般式（Ｆ−２）
【００４１】
【化７】
0005557663.tif 000013
【００４２】
（式中、Ｒ２１は、ハロゲン原子、アルキル基、アリール基、複素環基、水酸基、アミノ基、又はメルカプト基を表し、これらは更に置換基を有していてもよい。Ｒ２２、Ｒ’２２、Ｒ’’２２、Ｒ２９及びＲ’２９は、それぞれ独立に、水素原子、ハロゲン原子、アルキル基、アリール基、複素環基、水酸基、アミノ基、又はメルカプト基を表し、これらは更に置換基を有していてもよい。但し、Ｒ２２、Ｒ’２２及びＲ’’２２の少なくとも１つは環構造を３つ以上含む置換アミノ基を表す。ｍ２は０〜３のいずれかの整数を表す。Ｒ２１が前記一般式（Ｆ−２）中に複数存在する場合、複数のＲ２１は互いに異なっていてもよい。複数存在するＲ２９及びＲ’２９は、同一でも異なってもよい。）
【００４３】
Ｒ２２、Ｒ’２２及びＲ’’２２は環構造を３つ以上含む置換アミノ基ではない場合、それぞれ独立に、水素原子、ハロゲン原子（好ましくはフッ素原子、塩素原子、臭素原子、又はヨウ素原子）、アルキル基、アリール基、複素環基、水酸基、アミノ基、又はメルカプト基を表し、極性の低い置換基であると正孔の輸送に有利であるという理由から、水素原子、アルキル基、又はアリール基が好ましく、単純な構造の方が材料コスト的に有利であるという理由から、水素原子が特に好ましい。
Ｒ２２、Ｒ’２２及びＲ’’２２が環構造を３つ以上含む置換アミノ基ではない場合、Ｒ２２、Ｒ’２２及びＲ’’２２の炭素数は０〜１８が好ましく、０〜１０がより好ましく、０〜６が更に好ましい。
Ｒ２２、Ｒ’２２及びＲ’’２２がアルキル基を表す場合、該アルキル基としては、炭素数１〜１８のアルキル基が好ましく、炭素数１〜１２のアルキル基がより好ましく、炭素数１〜１０のアルキル基が更に好ましく、炭素数１〜６のアルキル基が特に好ましい。具体的には、メチル基、エチル基、プロピル基、ブチル基、ヘキシル基、又はシクロヘキシル基が好ましい。
Ｒ２２、Ｒ’２２及びＲ’’２２がアリール基を表す場合、該アリール基としては、炭素数６〜１８のアリール基が好ましく、炭素数６〜１４のアリール基がより好ましく、炭素数６〜１０のアリール基が更に好ましい。具体的には、フェニル基、ナフチル基、又はアンスリル基が好ましく、フェニル基又はナフチル基がより好ましい。
Ｒ２２、Ｒ’２２及びＲ’’２２が複素環基を表す場合、該複素環基としては、炭素数４〜１６の複素環基が好ましく、炭素数４〜１０の複素環基がより好ましい。具体的には、ピリジル基、ピリミジル基、フラニル基、又はチエニル基が好ましい。
Ｒ２２、Ｒ’２２及びＲ’’２２がアルキル基、アリール基、複素環基、水酸基、アミノ基、又はメルカプト基を表す場合、これらは更に置換基を有していてもよい。該更なる置換基の具体例としては後述の置換基Ｗが挙げられる。
【００４４】
Ｒ２９及びＲ’２９はそれぞれ独立に、水素原子、ハロゲン原子（好ましくはフッ素原子、塩素原子、臭素原子、又はヨウ素原子）、アルキル基、複素環基、水酸基、アミノ基、又はメルカプト基が好ましく、極性の低い置換基であると正孔の輸送に有利であるという理由から、水素原子、アルキル基、又は複素環基がより好ましく、水素原子又はアルキル基が更に好ましく、アルキル基であれば反応性のプロトンが無いため、高い耐久性を推定できるという理由から、アルキル基が特に好ましい。
Ｒ２９及びＲ’２９の炭素数は０〜１８が好ましく、０〜１０がより好ましく、０〜６が更に好ましい。
Ｒ２９及びＲ’２９がアルキル基を表す場合、該アルキル基としては、炭素数１〜１８のアルキル基が好ましく、炭素数１〜１２のアルキル基がより好ましく、炭素数１〜６のアルキル基が更に好ましい。具体的には、メチル基、エチル基、ｎ−プロピル基、イソプロピル基、ｎ−ブチル基、ｔ−ブチル基ヘキシル基、又はシクロヘキシル基が好ましく、メチル基、エチル基、イソプロピル基、又はｎ−ブチル基がより好ましく、メチル基又はエチル基が更に好ましく、メチル基が特に好ましい。
Ｒ２９及びＲ’２９がアリール基を表す場合、該アリール基としては、炭素数６〜１８のアリール基が好ましく、炭素数６〜１０のアリール基がより好ましい。具体的には、フェニル基、ナフチル基、又はアンスリル基が好ましく、フェニル基が更に好ましい。
Ｒ２９及びＲ’２９が複素環基を表す場合、該複素環基としては、炭素数４〜１６の複素環基が好ましく、炭素数４〜１０の複素環基がより好ましい。具体的には、ピリジル基、ピリミジル基、フラニル基、フルフリル基、又はチエニル基が好ましい。
Ｒ２９及びＲ’２９がアルキル基、アリール基、複素環基、水酸基、アミノ基、又はメルカプト基を表す場合、これらは更に置換基を有していてもよい。該更なる置換基の具体例としては後述の置換基Ｗが挙げられる。
特に、Ｒ２９及びＲ’２９が水酸基の場合に、アルキル基が置換し、アルコキシ基となることが好ましい。該アルコキシ基は炭素数１〜１８のアルコキシ基が好ましく、炭素数１〜１２のアルコキシ基がより好ましく、炭素数１〜６のアルコキシ基が更に好ましい。具体的には、メトキシ基、エトキシ基、２−メチルエトキシ基が好ましく、２−メチルエトキシ基がより好ましい。
【００４５】
Ｒ２１はそれぞれ独立に、ハロゲン原子（好ましくはフッ素原子、塩素原子、臭素原子、又はヨウ素原子）、アルキル基、複素環基、水酸基、アミノ基、又はメルカプト基が好ましく、極性の低い置換基であると正孔の輸送に有利であるという理由から、水素原子、アルキル基、又は複素環基がより好ましく、水素原子又はアルキル基が更に好ましく、アルキル基であれば反応性のプロトンが無いため、高い耐久性を推定できるという理由から、アルキル基が特に好ましい。
Ｒ２１の炭素数は０〜１８が好ましく、０〜１０がより好ましく、０〜６が更に好ましい。
Ｒ２１がアルキル基を表す場合、該アルキル基としては、炭素数１〜１８のアルキル基が好ましく、炭素数１〜１２のアルキル基がより好ましく、炭素数１〜６のアルキル基がより好ましい。具体的には、メチル基、エチル基、プロピル基、ブチル基、ヘキシル基、又はシクロヘキシル基が好ましい。
Ｒ２１がアリール基を表す場合、該アリール基としては、炭素数６〜１８のアリール基が好ましく、炭素数６〜１０のアリール基がより好ましい。具体的には、フェニル基、ナフチル基、又はアンスリル基が好ましい。
Ｒ２１が複素環基を表す場合、該複素環基としては、炭素数４〜１６の複素環基が好ましく、炭素数４〜１０の複素環基がより好ましい。具体的には、ピリジル基、ピリミジル基、フラニル基、フルフリル基、又はチエニル基が好ましい。
Ｒ２１がアルキル基、アリール基、複素環基、水酸基、アミノ基、又はメルカプト基を表す場合、これらは更に置換基を有していてもよい。該更なる置換基の具体例としては後述の置換基Ｗが挙げられる。
【００４６】
ｍ２は０〜３のいずれかの整数を表し、単純な構造であるとコスト面で有利であるという理由から、０〜２が好ましく、０が特に好ましい。
【００４７】
また、可能であれば、Ｒ２１、Ｒ２２、Ｒ’２２、Ｒ’’２２、Ｒ２９及びＲ’２９のうち隣接するもの同士が互いに結合して環を形成してもよい。該環としては後述の環Ｒが挙げられる。
【００４８】
一般式（Ｆ−２）において、本発明の課題である高い素子の耐熱性が得られるという理由から、Ｒ２２、Ｒ’２２及びＲ’’２２の少なくともいずれか２つが環構造を３つ以上含む置換アミノ基であることが好ましく、Ｒ２２、Ｒ’２２及びＲ’’２２が環構造を３つ以上含む置換アミノ基であるものが特に好ましい。
【００４９】
一般式（Ｆ−２）において、環構造を３つ以上含む置換アミノ基は、直接又は他の基を介して上記フルオレン骨格に結合することができる。
前記他の基として好ましくは、酸素原子、硫黄原子、アルキレン基、アルケニレン基、シクロアルキレン基、シクロアルケニレン基、アリーレン基、２価の複素環基、又はイミノ基（−ＮＨ−）、であり、該アルキレン基、アルケニレン基、シクロアルキレン基、シクロアルケニレン基、アリーレン基、２価の複素環基、又はイミノ基は更に置換基を有してもよい。該更なる置換基の具体例としては後述の置換基Ｗが挙げられる。前記他の基としてより好ましくは、炭素数１〜１２のアルキレン基、炭素数２〜１２のアルケニレン基、炭素数６〜１４のアリーレン基、炭素数４〜１３の複素環基、酸素原子、硫黄原子、炭素数１〜１２の炭化水素基（好ましくはアリール基又はアルキル基）を有するイミノ基（例えばフェニルイミノ基、メチルイミノ基、ｔ−ブチルイミノ基）、更に好ましくは、炭素数１〜６のアルキレン基（例えばメチレン基、１，２−エチレン基、１，１−ジメチルメチレン基）、炭素数２のアルケニレン基（例えば−ＣＨ２＝ＣＨ２−）、炭素数６〜１０のアリーレン基（例えば１，２−フェニレン基、２，３−ナフチレン基）である。
【００５０】
構造が単純であれば材料コストの面で有利であるという理由から、環構造を３つ以上含む置換アミノ基は、他の基を介してフルオレン骨格に結合するより、直接結合するものが好ましい。
【００５１】
環構造を３つ以上含む置換アミノ基は、環を合計して３つ以上含む置換アミノ基であることが好ましい。ここで、環構造を３つ以上含む置換アミノ基が縮合環を含む場合は、縮合環を構成する単環の各環式成分を１つの環として数えることとする。
環構造を３つ以上含む置換アミノ基において、環を合計して３〜５つ含むことがより好ましく、３〜４つ含むことが更に好ましい。環構造を３つ以上含む置換アミノ基の炭素数は、炭素数５〜４０であることが好ましく、炭素数１０〜３０であることがより好ましい。
【００５２】
環構造を３つ以上含む置換アミノ基は、好ましくは、２つの芳香族炭化水素が縮合することによって３つ以上の環が形成された構造を有する基を置換基として有するアミノ基である。また、置換アミノ基の窒素原子が環構造の一部に含まれている形態でもよい。具体例としてはカルバゾール構造、アクリダン構造、ジベンゾアゼピン構造、及びこれらのベンゾ縮環誘導体構造が挙げられる。
２つの芳香族炭化水素は、好ましくは６員環からなるものである。また、芳香族炭化水素自体が縮合環（ナフタレン等）であってもよい。
【００５３】
環構造を３つ以上含む置換アミノ基として、具体的には、後述の例示Ａ５〜Ａ７等を置換基として有する置換アミノ基が挙げられる。また、後述の例示Ｎ１〜Ｎ１３に示す基のように、置換アミノ基の窒素原子が環構造の一部に含まれている形態でもよい。
本発明に係る一般式（Ｆ−２）で表される化合物は、このような環構造を３つ以上含む置換アミノ基を含んでいることで、この構造に特有な低い熱励起電流発生能と、加熱時の分子の状態変化が小さくなり、一般式（Ｆ−２）で表される化合物間及び光電変換層に用いる化合物との間の分子間相互作用の変化が小さくなることが暗電流の低減及び加熱による暗電流増加の抑制に寄与すると考えられる。
環構造を３つ以上含む置換アミノ基の置換位置は特に限定されないが、上記Ｒ２及びＲ７の少なくともいずれかに有することが好ましい。
【００５４】
前記一般式（Ｆ−２）において、環構造を３つ以上含む置換アミノ基としては、より具体的には、下記一般式（Ａ−１）で表される基、下記一般式（Ａ−２）で表される基、下記一般式（Ａ−３）で表される基、下記一般式（Ａ−４）で表される基、又は下記一般式（Ａ−５）で表される基が挙げられる。
一般式（Ａ−１）
【００５５】
【化８】
0005557663.tif 000014
【００５６】
（式中、Ｒａ１〜Ｒａ８は、それぞれ独立に、水素原子、ハロゲン原子、アルキル基、アリール基、又は複素環基を表し、これらは更に置換基を有してもよい。＊は結合位置を表す。Ｘａは、単結合、酸素原子、硫黄原子、アルキレン基、アルケニレン基、シクロアルキレン基、シクロアルケニレン基、アリーレン基、２価の複素環基、又はイミノ基を表し、これらは更に置換基を有してもよい。）
【００５７】
一般式（Ａ−１）において、Ｒａ１〜Ｒａ８は、それぞれ独立に、水素原子、ハロゲン原子（好ましくはフッ素原子、塩素原子、臭素原子、又はヨウ素原子）、アルキル基、アリール基、又は複素環基を表す。極性の低い置換基であると正孔の輸送に有利であるという理由から、Ｒａ１〜Ｒａ８は、水素原子、アルキル基、又はアリール基であることが好ましく、水素原子又はアルキル基であることがより好ましく、水素原子であることが更に好ましい。
Ｒａ１〜Ｒａ８がアルキル基を表す場合、該アルキル基としては、炭素数１〜１８のアルキル基が好ましく、炭素数１〜１２のアルキル基がより好ましく、炭素数１〜６のアルキル基が更に好ましい。また、アルキル基は直鎖状でも、分岐状でも、環状でもよい。具体的には、メチル基、エチル基、ｎ−プロピル基、イソプロピル基、ｎ−ブチル基、ｔ−ブチル基ヘキシル基、又はシクロヘキシル基が好ましく、メチル基、エチル基、イソプロピル基、又はｎ−ブチル基、ｔ−ブチル基がより好ましく、メチル基、エチル基又はｔ−ブチル基が更に好ましい。
Ｒａ１〜Ｒａ８がアリール基を表す場合、該アリール基としては、炭素数６〜１８のアリール基が好ましく、炭素数６〜１４のアリール基がより好ましく、炭素数６〜１０のアリール基が更に好ましい。具体的には、フェニル基、又はナフチル基が好ましい。
Ｒａ１〜Ｒａ８が複素環基を表す場合、該複素環基としては、炭素数４〜１６の複素環基が好ましく、炭素数４〜１０の複素環基がより好ましい。具体的には、ピリジル基、ピリミジル基、フラニル基、又はチエニル基が好ましい。
【００５８】
Ｒａ１〜Ｒａ８がアルキル基、アリール基、又は複素環基を表す場合、これらは更に置換基を有していてもよい。該更なる置換基としては、後述の置換基Ｗが挙げられる。
Ｒａ１〜Ｒａ８のうち隣接するもの同士が互いに結合して環を形成してもよい。環としては後述の環Ｒが挙げられる。該環としては、好ましくは、ベンゼン環、ナフタレン環、アントラセン環、ピリジン環、ピリミジン環等である。
【００５９】
一般式（Ａ−１）において、Ｘａは縮環を形成する部分を表し、単結合、酸素原子、硫黄原子、アルキレン基、アルケニレン基、シクロアルキレン基、シクロアルケニレン基、アリーレン基、２価の複素環基、又はイミノ基を表す。Ｘａがアルキレン基、アルケニレン基、シクロアルキレン基、シクロアルケニレン基、アリーレン基、２価の複素環基、又はイミノ基を表す場合、これらは更に置換基を有していてもよい。該更なる置換基としては、後述の置換基Ｗが挙げられる。
【００６０】
Ｘａは、単結合、炭素数１〜１２のアルキレン基、炭素数２〜１２のアルケニレン基、炭素数６〜１４のアリーレン基、炭素数４〜１３の複素環基、酸素原子、硫黄原子、炭素数１〜１２の炭化水素基（好ましくはアリール基又はアルキル基）を有するイミノ基（例えばフェニルイミノ基、メチルイミノ基、ｔ−ブチルイミノ基）が好ましく、単結合、炭素数１〜６のアルキレン基（例えばメチレン基、１，２−エチレン基、１，１−ジメチルメチレン基）、炭素数２のアルケニレン基（例えば−ＣＨ２＝ＣＨ２−）、炭素数６〜１０のアリーレン基（例えば１，２−フェニレン基、２，３−ナフチレン基）が更に好ましく、単結合、炭素数１〜６のアルキレン基、又は炭素数６〜１０のアリーレン基が特に好ましい。
【００６１】
前記一般式（Ｆ−２）において、環構造を３つ以上含む置換アミノ基としては、下記一般式（Ａ−２）で表される基も挙げられる。
【００６２】
一般式（Ａ−２）：  −Ｎ（ＲＢ１）（ＲＢ２）
（ＲＢ１及びＲＢ２は、それぞれ独立に、水素原子、ハロゲン原子、アルキル基、アリール基、又は複素環基を表す。但し、ＲＢ１及びＲＢ２の少なくともいずれかはアリール基又は複素環基を表し、ＲＢ１及びＲＢ２に含まれる環の数が合計３以上である。）
【００６３】
一般式（Ａ−２）中、ＲＢ１及びＲＢ２は、アルキル基、アリール基、又は複素環基が好ましく、アリール基、又は複素環基がより好ましく、正孔輸送能が優れるという理由から、アリール基が更に好ましい。
ＲＢ１及びＲＢ２がアルキル基を表す場合、該アルキル基としては、炭素数１〜１８のアルキル基が好ましく、炭素数１〜１２のアルキル基がより好ましい。具体的には、メチル基、エチル基、プロピル基、又はブチル基が好ましい。
ＲＢ１及びＲＢ２がアリール基を表す場合、該アリール基としては、炭素数６〜１８のアリール基が好ましく、炭素数６〜１４のアリール基がより好ましい。具体的には、フェニル基、ナフチル基、フルオレニル基、ビフェニル基（これらのより具体的な例としては、後述のＡ１〜Ａ１１等）、アントリル基、又はピレニル基が好ましく、フェニル基、ナフチル基、フルオレニル基又はビフェニル基がより好ましく、ナフチル基が更に好ましい。
ＲＢ１及びＲＢ２が複素環基を表す場合、該複素環基としては、炭素数４〜１６の複素環基が好ましく、炭素数４〜１０の複素環基がより好ましい。具体的には、カルバゾリル基、インドリル基、又はイミダゾリル基が好ましい。
ＲＢ１及びＲＢ２がアルキル基、アリール基、又は複素環基を表す場合、これらは更に置換基を有していてもよい。該更なる置換基の具体例としては後述の置換基Ｗが挙げられる。
【００６４】
好ましくは、ＲＢ１及びＲＢ２の少なくともいずれかは、下記一般式（ｂ−１）で表される基である。更に好ましくは、ＲＢ１及びＲＢ２の両方が下記一般式（ｂ−１）で表される態様も好ましい。
一般式（ｂ−１）
【００６５】
【化９】
0005557663.tif 000015
【００６６】
（式中、Ｒｂは、それぞれ独立に、ハロゲン原子、アルキル基、アリール基、又は複素環基を表し、これらは更に置換基を有してもよい。Ｘｂは、それぞれ独立に、単結合、酸素原子、硫黄原子、アルキレン基、アルケニレン基、シクロアルキレン基、シクロアルケニレン基、アリーレン基、２価の複素環基、又はイミノ基を表し、これらは更に置換基を有してもよい。Ｒｂが複数存在する場合、互いに同じでも異なっていてもよい。式中の２つのＸｂは互いに同じでも異なっていてもよい。＊は結合位置を表す。ｍ４は０〜３の整数を表し、ｍ５は０〜４の整数を表す。）
【００６７】
Ｒｂがアルキル基、アリール基、又は複素環基を表す場合、これらは更に置換基を有していてもよい。該更なる置換基の具体例としては後述の置換基Ｗが挙げられる。
複数のＲｂのうち隣接するもの同士が互いに結合して環を形成してもよい。環としては後述の環Ｒが挙げられ、好ましくは、ベンゼン環、ナフタレン環等である。
【００６８】
Ｒｂは、ハロゲン原子、炭素数１〜１８のアルキル基、炭素数６〜１８のアリール基、炭素数４〜１６の複素環基が好ましく、炭素数１〜１２のアルキル基、炭素数６〜１４のアリール基がより好ましく、炭素数１〜６のアルキル基、炭素数６〜１０のアリール基が更に好ましく、炭素数１〜６のアルキル基が特に好ましい。
また、ｍ４が０、ｍ５が０である場合も好ましい。
【００６９】
Ｘｂは、単結合、酸素原子、硫黄原子、アルキレン基、アルケニレン基、シクロアルキレン基、シクロアルケニレン基、アリーレン基、２価の複素環基、又はイミノ基を表す。Ｘｂは、単結合、炭素数１〜１２のアルキレン基、炭素数２〜１２のアルケニレン基（例えば−ＣＨ２＝ＣＨ２−）、炭素数６〜１４のアリーレン基（例えば１，２−フェニレン基、２，３−ナフチレン基）、炭素数４〜１３の複素環基、酸素原子、硫黄原子、炭素数１〜１２の炭化水素基（好ましくはアリール基又はアルキル基）を有するイミノ基（例えばフェニルイミノ基、メチルイミノ基、ｔ−ブチルイミノ基）が好ましく、単結合、炭素数１〜６のアルキレン基（例えばメチレン基、１，２−エチレン基、１，１−ジメチルメチレン基）、酸素原子、硫黄原子、炭素数１〜６のイミノ基が更に好ましい。
Ｘｂがアルキレン基、アルケニレン基、シクロアルキレン基、シクロアルケニレン基、アリーレン基、２価の複素環基、又はイミノ基を表す場合、これらは更に置換基を有していてもよい。該更なる置換基としては、後述の置換基Ｗが挙げられる。
【００７０】
一般式（ｂ−１）で表される基の具体例を下記に挙げるが、これらに限定されない。
【００７１】
【化１０】
0005557663.tif 000016
【００７２】
前記一般式（Ｆ−２）において、環構造を３つ以上含む置換アミノ基としては、下記一般式（Ａ−３）で表される基、下記一般式（Ａ−４）で表される基、又は下記一般式（Ａ−５）で表される基も挙げられる。
【００７３】
【化１１】
0005557663.tif 000017
【００７４】
（一般式（Ａ−３）〜（Ａ−５）中、Ｒａ３３〜Ｒａ３８、Ｒａ４１、Ｒａ４４〜Ｒａ４８、Ｒａ５１、Ｒａ５２、Ｒａ５５〜Ｒａ５８は、それぞれ独立に、水素原子、ハロゲン原子、又はアルキル基を表し、これらは更に置換基を有してもよい。＊は結合位置を表す。Ｘｃ１、Ｘｃ２、及びＸｃ３は、それぞれ独立に、単結合、酸素原子、硫黄原子、アルキレン基、シリレン基、アルケニレン基、シクロアルキレン基、シクロアルケニレン基、アリーレン基、２価の複素環基、又はイミノ基を表し、これらは更に置換基を有してもよい。Ｚ３１、Ｚ４１、及びＺ５１は、それぞれ独立に、シクロアルキル環、芳香族炭化水素環、又は芳香族複素環を表し、これらは更に置換基を有してもよい。）  
【００７５】
一般式（Ａ−３）〜（Ａ−５）において、Ｒａ３３〜Ｒａ３８、Ｒａ４１、Ｒａ４４〜Ｒａ４８、Ｒａ５１、Ｒａ５２、Ｒａ５５〜Ｒａ５８は、それぞれ独立に、水素原子、ハロゲン原子（好ましくはフッ素原子、塩素原子、臭素原子、又はヨウ素原子）、又はアルキル基を表す。極性の低い置換基であると正孔の輸送に有利であるという理由から、水素原子、又はアルキル基であることが好ましい。
Ｒａ３３〜Ｒａ３８、Ｒａ４１、Ｒａ４４〜Ｒａ４８、Ｒａ５１、Ｒａ５２、Ｒａ５５〜Ｒａ５８がアルキル基を表す場合、該アルキル基としては、炭素数１〜１８のアルキル基が好ましく、炭素数１〜１２のアルキル基がより好ましく、炭素数１〜６のアルキル基が更に好ましい。具体的には、メチル基、エチル基、プロピル基、ブチル基、ヘキシル基、又はシクロヘキシル基が好ましい。
一般式（Ａ−３）〜（Ａ−５）において、Ｒａ３３〜Ｒａ３８、Ｒａ４１、Ｒａ４４〜Ｒａ４８、Ｒａ５１、Ｒａ５２、Ｒａ５５〜Ｒａ５８のうち隣接するもの同士が互いに結合して環を形成してもよい。環としては後述の環Ｒが挙げられる。該環としては、好ましくは、ベンゼン環、ナフタレン環、アントラセン環、ピリジン環、ピリミジン環等である。
【００７６】
Ｘｃ１、Ｘｃ２、及びＸｃ３は、それぞれ独立に、単結合、酸素原子、硫黄原子、アルキレン基、シリレン基、アルケニレン基、シクロアルキレン基、シクロアルケニレン基、アリーレン基、２価の複素環基、又はイミノ基を表す。Ｘｃ１、Ｘｃ２、及びＸｃ３がアルキレン基、シリレン基、アルケニレン基、シクロアルキレン基、シクロアルケニレン基、アリーレン基、２価の複素環基、又はイミノ基を表す場合、これらは更に置換基を有していてもよい。該更なる置換基としては、後述の置換基Ｗが挙げられる。
【００７７】
Ｘｃ１、Ｘｃ２、及びＸｃ３は、単結合、炭素数１〜１２のアルキレン基、炭素数２〜１２のアルケニレン基、炭素数６〜１４のアリーレン基、炭素数４〜１３の複素環基、酸素原子、硫黄原子、炭素数１〜１２の炭化水素基（好ましくはアリール基又はアルキル基）を有するイミノ基（例えばフェニルイミノ基、メチルイミノ基、ｔ−ブチルイミノ基）が好ましく、単結合、炭素数１〜６のアルキレン基（例えばメチレン基、１，２−エチレン基、１，１−ジメチルメチレン基）、炭素数２のアルケニレン基（例えば−ＣＨ２＝ＣＨ２−）、炭素数６〜１０のアリーレン基（例えば１，２−フェニレン基、２，３−ナフチレン基）が更に好ましい。
【００７８】
Ｚ３１、Ｚ４１、及びＺ５１は、それぞれ独立に、シクロアルキル環、芳香族炭化水素環、又は芳香族複素環を表す。一般式（Ａ−３）〜（Ａ−５）において、Ｚ３１、Ｚ４１、及びＺ５１はベンゼン環と縮合している。高い素子の耐熱性と高い正孔輸送能が期待できるという理由からＺ３１、Ｚ４１、及びＺ５１は芳香族炭化水素環であることが好ましい。
【００７９】
一般式（Ａ−３）〜（Ａ−５）で表される基の具体例を下記に挙げるが、これらに限定されない。
【００８０】
一般式（Ａ−１）、（Ａ−３）〜（Ａ−５）で表される基の具体例としては、下記Ｍ−１〜Ｍ−１３６及びＮ１〜Ｎ１３で例示される基が挙げられる。但し、これらに限定されない。一般式（Ａ−１）、（Ａ−３）〜（Ａ−５）で表される基として好ましくはＭ−１〜Ｍ−８７、Ｍ−１３２、及びＮ１〜Ｎ１３であり、Ｍ−１〜Ｍ−７３、Ｍ−１３２、及びＮ１〜Ｎ１３がより好ましく、Ｍ−１〜Ｍ−３１、Ｍ−１３２、及びＮ１〜Ｎ１３が更に好ましく、Ｍ−６〜Ｍ−１６、Ｍ−１８〜Ｍ−３１、Ｎ１〜Ｎ４が中でも好ましく、Ｍ−１１〜Ｍ−１６、Ｍ−２４〜Ｍ−２９、Ｎ１〜Ｎ４が特に好ましく、Ｍ−１１〜Ｍ−１３、Ｍ−２４〜Ｍ−２６、Ｎ１〜Ｎ４が最も好ましい。
【００８１】
【化１２】
0005557663.tif 000018
【００８２】
【化１３】
0005557663.tif 000019
【００８３】
【化１４】
0005557663.tif 000020
【００８４】
【化１５】
0005557663.tif 000021
【００８５】
【化１６】
0005557663.tif 000022
【００８６】
【化１７】
0005557663.tif 000023
【００８７】
【化１８】
0005557663.tif 000024
【００８８】
【化１９】
0005557663.tif 000025
【００８９】
【化２０】
0005557663.tif 000026
【００９０】
本発明に係るフルオレン化合物のイオン化ポテンシャル（Ｉｐ）は、電子ブロッキング層に用いた場合に光電変換層中のホール輸送を担う材料から障壁なくホールを受け取る必要があるため、光電変換層中のホール輸送を担う材料のＩｐより小さい必要がある。特に、可視域に感度を有するような吸収の材料を選択した場合、より多くの材料に適合するためには、本発明に係るフルオレン化合物のイオン化ポテンシャルは５．８ｅＶ以下であることが好ましく、５．５ｅＶ未満であることがより好ましい。Ｉｐが５．８ｅＶ以下であることであることにより、電荷輸送に対し障壁を発生させず、高い電荷捕集効率、高速応答性を発現させる効果が得られる。
また、Ｉｐは、４．９ｅＶ以上であることが好ましく、５．０ｅＶ以上あることがより好ましい。Ｉｐが４．９ｅＶ以上であることにより、より高い暗電流抑制効果が得られる。
なお、各化合物のＩｐは、紫外光電子分光法（ＵＰＳ）や、大気中光電子分光装置（例えば、理研計器製ＡＣ−２など）によって測定できる。
本発明に係るフルオレン化合物のＩｐは、フルオレン骨格に結合する置換基を変えること等により前記範囲とすることができる。
【００９１】
なお、深いＥａの材料を含む光電変換層に対し、強く相互作用する構造の材料を用いると、沸き出し電荷が界面で形成されやすい。例えば、深いＥａの材料と接触する分子について、平面性が高い材料を用いると、平面状に形成されたπ電子と深いＥａの材料の分子軌道が相互作用しやすい傾向になり、沸き出し電荷が増大する界面が形成されやすい。そのため、本発明に係るフルオレン化合物は、５個以上の環からなる縮合環構造を含まないことが好ましい。また、分子間相互作用を抑制する意味で、立体障害を付与することも可能であるが、嵩だか過ぎる立体障害は、界面での信号電荷輸送を阻害するので、この点からも、５個以上の環からなる縮合環構造を含まないことが好ましい。
【００９２】
以下、本発明に係るフルオレン化合物の具体例を示すが、本発明は以下の具体例には限定されない。また、式（ｅ）及び（ｆ）において、「Ｒ５２、Ｒ’５２、Ｒ’’５２」、「Ｒ６２ａ、Ｒ’６２ａ、Ｒ’’６２ａ、Ｒ６２ｂ、Ｒ’６２ｂ、Ｒ’’６２ｂ」等がそれぞれ同一でない場合について、例示した構造以外の組み合わせも可能である。
なお、以下の化合物例におけるＮ１〜Ｎ１３及びＡ１〜Ａ１１の部分構造は以下のものを示す。また、Ｍｅ：メチル基、Ｅｔ：エチル基、ｉ−Ｐｒ：イソプロピル基、ｎ−Ｂｕ：ｎ−ブチル基、ｔ−Ｂｕ：ｔｅｒｔ−ブチル基、Ｐｈ：フェニル基である。
【００９３】
【化２１】
0005557663.tif 000027
【００９４】
【化２２】
0005557663.tif 000028
【００９５】
【化２３】
0005557663.tif 000029
【００９６】
更に、素子駆動時の耐久性を付与する目的で一般式（Ｆ−２）で表される化合物の水素原子を重水素原子で置換しても良い。
本発明に係る一般式（Ｆ−２）で表される化合物の分子量は、好ましくは、５００以上２０００以下であり、より好ましくは、５００以上１５００以下である。分子量が５００以上２０００以下であることにより、材料の蒸着が可能となり、耐熱性をより高くすることができる。
また、本発明に係る一般式（Ｆ−２）で表される化合物は、既知の方法を応用して合成することが可能である。
【００９７】
本発明に係る一般式（Ｆ−２）で表される化合物の使用量としては、製膜された後の状態での単層換算で１０ｎｍ以上３００ｎｍ以下が好ましく、更に好ましくは３０ｎｍ以上１５０ｎｍ以下、特に好ましくは５０ｎｍ以上１２０ｎｍ以下である。光電変換層と電荷ブロッキング層の間に挿入する層として用いる場合は、単層換算で好ましくは１００ｎｍ以下、より好ましくは５０ｎｍ以下、更に好ましくは２０ｎｍ以下である。
【００９８】
製膜に用いる本発明に係わる一般式（Ｆ−２）で表される化合物の純度は９５％以上が好ましく、９７％以上が更に好ましく、９９％以上が特に好ましい。この材料純度は高速液体クロマトグラフィーを用いて２５４ｎｍの吸光度をモニターしたクロマトグラムから決定することが出来る。含まれる不純物としては、合成時に混入する中間体及び副生生物が挙げられ、更に目的化合物の酸化、還元、加水分解等による分解物が挙げられる。
製膜に用いる本発明に係わる一般式（Ｆ−２）で表される化合物に含まれる重元素不純物は、７０００ｐｐｍ以下が好ましく、１００ｐｐｍ以下が更に好ましく、１０ｐｐｍ以下が特に好ましい。不純物含量は高周波誘導結合プラズマ質量分析計を用いて決定できる。ここでいう重元素不純物とはマグネシウム、鉄、銅、パラジウム、ニッケル、ナトリウム、カリウム、セシウム、塩素、臭素、ヨウ素等を周期律表第３周期以降の元素を指すが一般式（Ｆ−２）に含まれる元素を除く。これらの重元素不純物はイオン性化合物あるいは有機化合物の置換基として含まれていても良い。これらの不純物は、再結晶等の操作によって除くことが出来るが、昇華精製による除去が好ましい。
【００９９】
本発明の光電変換素子が、図１（ｂ）に示す態様のように正孔ブロッキング層を有する場合、正孔ブロッキング層を形成するための材料としては、電子受容性材料を用いることが好ましい。電子受容性材料としては、１，３−ビス（４−ｔｅｒｔ−ブチルフェニル−１，３，４−オキサジアゾリル）フェニレン（ＯＸＤ−７）等のオキサジアゾール誘導体、アントラキノジメタン誘導体、ジフェニルキノン誘導体、バソクプロイン、バソフェナントロリン、及びこれらの誘導体、トリアゾール化合物、トリス（８−ヒドロキシキノリナート）アルミニウム錯体、ビス（４−メチル−８−キノリナート）アルミニウム錯体、ジスチリルアリーレン誘導体、シロール化合物などを用いることができる。また、電子受容性有機材料でなくとも、十分な電子輸送性を有する材料ならば使用することは可能である。ポルフィリン系化合物や、ＤＣＭ（４−ジシアノメチレン−２−メチル−６−（４−（ジメチルアミノスチリル））−４Ｈピラン）等のスチリル系化合物、４Ｈピラン系化合物を用いることができる。
具体的には特開２００８−７２０９０号公報（特許文献２）に記載の化合物が好ましい。
【０１００】
電子ブロッキング層及び正孔ブロッキング層は、蒸着により形成することができる。蒸着は、物理蒸着（ＰＶＤ）、化学蒸着（ＣＶＤ）のいずれでもよいが、真空蒸着等の物理蒸着が好ましい。真空蒸着により成膜する場合、真空度、蒸着温度等の製造条件は常法に従って設定することができる。その条件としては、真空度（装置内圧力）は１ｘ１０−２Ｐａ以下が好ましく、１ｘ１０−３Ｐａ以下が好ましく、１ｘ１０−４Ｐａ以下が好ましい。高真空であるほど材料の分解を抑制できる。蒸着源となるるつぼの温度は、２００℃以上５００℃以下が好ましく、３００℃以上４００℃以下が更に好ましい。高温になるほど製膜速度が高くなり生産性が増し、低温であるほど材料の分解が抑制できる。
電子ブロッキング層及び正孔ブロッキング層の厚みは、１０ｎｍ以上３００ｎｍ以下が好ましく、更に好ましくは３０ｎｍ以上１５０ｎｍ以下、特に好ましくは５０ｎｍ以上１００ｎｍ以下である。１０ｎｍ以上とすることにより、好適な暗電流抑制効果が得られ、３００ｎｍ以下とすることにより、好適な光電変換効率が得られる。なお、電荷ブロッキング層は複数層形成してもよい。
【０１０１】
（光電変換層）
また、光電変換層１２を構成する有機材料は、ｐ型有機半導体及びｎ型有機半導体の少なくとも一方を含んでいることが好ましい。
【０１０２】
ｐ型有機半導体（化合物）は、ドナー性有機半導体（化合物）であり、主に正孔輸送性有機化合物に代表され、電子を供与しやすい性質がある有機化合物をいう。更に詳しくは２つの有機材料を接触させて用いたときにイオン化ポテンシャルの小さい方の有機化合物をいう。したがって、ドナー性有機化合物は、電子供与性のある有機化合物であればいずれの有機化合物も使用可能である。例えば、トリアリールアミン化合物、ベンジジン化合物、ピラゾリン化合物、スチリルアミン化合物、ヒドラゾン化合物、トリフェニルメタン化合物、カルバゾール化合物、ポリシラン化合物、チオフェン化合物、フタロシアニン化合物、シアニン化合物、メロシアニン化合物、オキソノール化合物、ポリアミン化合物、インドール化合物、ピロール化合物、ピラゾール化合物、ポリアリーレン化合物、縮合芳香族炭素環化合物（ナフタレン誘導体、アントラセン誘導体、フェナントレン誘導体、テトラセン誘導体、ピレン誘導体、ペリレン誘導体、フルオランテン誘導体）、含窒素ヘテロ環化合物を配位子として有する金属錯体等を用いることができる。なお、これに限らず、上記したように、ｎ型（アクセプター性）化合物として用いた有機化合物よりもイオン化ポテンシャルの小さい有機化合物であればドナー性有機半導体として用いてよい。光電変換層に用いる材料は光を吸収する必要があるため、色素であることが好ましく、吸収極大波長が４００〜７００ｎｍの範囲であるものが好ましく、高感度にするために５００〜６００ｎｍの範囲のものが好ましい。そのモル吸光係数は光を吸収する必要があるため、１００００ｃｍ−１（ｍｏｌ／Ｌ）−１以上のものが好ましく、３００００以上のものが更に好ましく、５００００以上のものが特に好ましい。これらの吸収特性はクロロホルム希薄溶液を調整し、可視光分光吸収測定装置を用いて決定できる。
【０１０３】
ｐ型有機半導体として好ましくは、下記一般式（Ｉ）で表される化合物である。
一般式（Ｉ）
【０１０４】
【化２４】
0005557663.tif 000030
【０１０５】
式中、Ｚ１は５又は６員環を形成するのに必要な原子群を表す。Ｌ１、Ｌ２、Ｌ３はそれぞれ無置換メチン基、又は置換メチン基を表す。Ｄ１は原子群を表す。ｎ１は０以上の整数を表す。
【０１０６】
Ｚ１は５又は６員環を形成するのに必要な原子群を表し、形成される環としては、通常メロシアニン色素で酸性核として用いられるものが好ましく、その具体例としては例えば以下のものが挙げられる。
【０１０７】
（ａ）１，３−ジカルボニル核：例えば１，３−インダンジオン核、１，３−シクロヘキサンジオン、５，５−ジメチル−１，３−シクロヘキサンジオン、１，３−ジオキサン−４，６−ジオン等。
（ｂ）ピラゾリノン核：例えば１−フェニル−２−ピラゾリン−５−オン、３−メチル−１−フェニル−２−ピラゾリン−５−オン、１−（２−ベンゾチアゾイル）−３−メチル−２−ピラゾリン−５−オン等。
（ｃ）イソオキサゾリノン核：例えば３−フェニル−２−イソオキサゾリン−５−オン、３−メチル−２−イソオキサゾリン−５−オン等。
（ｄ）オキシインドール核：例えば１−アルキル−２，３−ジヒドロ−２−オキシインドール等。
（ｅ）２，４，６−トリケトヘキサヒドロピリミジン核：例えばバルビツル酸又は２−チオバルビツル酸及びその誘導体等。誘導体としては例えば１−メチル、１−エチル等の１−アルキル体、１，３−ジメチル、１，３−ジエチル、１，３−ジブチル等の１，３−ジアルキル体、１，３−ジフェニル、１，３−ジ（ｐ−クロロフェニル）、１，３−ジ（ｐ−エトキシカルボニルフェニル）等の１，３−ジアリール体、１−エチル−３−フェニル等の１−アルキル−１−アリール体、１，３−ジ（２―ピリジル）等の１，３位ジヘテロ環置換体等が挙げられる。
（ｆ）２−チオ−２，４−チアゾリジンジオン核：例えばローダニン及びその誘導体等。誘導体としては例えば３−メチルローダニン、３−エチルローダニン、３−アリルローダニン等の３−アルキルローダニン、３−フェニルローダニン等の３−アリールローダニン、３−（２−ピリジル）ローダニン等の３位ヘテロ環置換ローダニン等が挙げられる。
【０１０８】
（ｇ）２−チオ−２，４−オキサゾリジンジオン（２−チオ−２，４−（３Ｈ，５Ｈ）−オキサゾールジオン核：例えば３−エチル−２−チオ−２，４−オキサゾリジンジオン等。
（ｈ）チアナフテノン核：例えば３（２Ｈ）−チアナフテノン−１，１−ジオキサイド等。
（ｉ）２−チオ−２，５−チアゾリジンジオン核：例えば３−エチル−２−チオ−２，５−チアゾリジンジオン等。
（ｊ）２，４−チアゾリジンジオン核：例えば２，４−チアゾリジンジオン、３−エチル−２，４−チアゾリジンジオン、３−フェニル−２，４−チアゾリジンジオン等。
（ｋ）チアゾリン−４−オン核：例えば４−チアゾリノン、２−エチル−４−チアゾリノン等。
（ｌ）２，４−イミダゾリジンジオン（ヒダントイン）核：例えば２，４−イミダゾリジンジオン、３−エチル−２，４−イミダゾリジンジオン等。
（ｍ）２−チオ−２，４−イミダゾリジンジオン（２−チオヒダントイン）核：例えば２−チオ−２，４−イミダゾリジンジオン、３−エチル−２−チオ−２，４−イミダゾリジンジオン等。
（ｎ）イミダゾリン−５−オン核：例えば２−プロピルメルカプト−２−イミダゾリン−５−オン等。
（ｏ）３，５−ピラゾリジンジオン核：例えば１，２−ジフェニル−３，５−ピラゾリジンジオン、１，２−ジメチル−３，５−ピラゾリジンジオン等。
（ｐ）ベンゾチオフェン−３−オン核：例えばベンゾチオフェン−３−オン、オキソベンゾチオフェンー３−オン、ジオキソベンゾチオフェンー３−オン等。
（ｑ）インダノン核：例えば１−インダノン、３−フェニル−１−インダノン、３−メチル−１−インダノン、３，３−ジフェニル−１−インダノン、３，３−ジメチル−１−インダノン等。
【０１０９】
Ｚ１で形成される環として好ましくは、１，３−ジカルボニル核、ピラゾリノン核、２，４，６−トリケトヘキサヒドロピリミジン核（チオケトン体も含み、例えばバルビツル酸核、２−チオバルビツール酸核）、２−チオ−２，４−チアゾリジンジオン核、２−チオ−２，４−オキサゾリジンジオン核、２−チオ−２，５−チアゾリジンジオン核、２，４−チアゾリジンジオン核、２，４−イミダゾリジンジオン核、２−チオ−２，４−イミダゾリジンジオン核、２−イミダゾリン−５−オン核、３，５−ピラゾリジンジオン核、ベンゾチオフェン−３−オン核、インダノン核であり、より好ましくは１，３−ジカルボニル核、２，４，６−トリケトヘキサヒドロピリミジン核（チオケトン体も含み、例えばバルビツル酸核、２−チオバルビツール酸核）、３，５−ピラゾリジンジオン核、ベンゾチオフェン−３−オン核、インダノン核であり、更に好ましくは１，３−ジカルボニル核、２，４，６−トリケトヘキサヒドロピリミジン核（チオケトン体も含み、例えばバルビツル酸核、２−チオバルビツール酸核）であり、特に好ましくは１，３−インダンジオン核、バルビツル酸核、２−チオバルビツール酸核及びそれらの誘導体である。
【０１１０】
Ｚ１により形成される環として好ましいものは下記の式で表される。
【０１１１】
【化２５】
0005557663.tif 000031
【０１１２】
Ｚ３は５ないし６員環を形成するに必要な原子群を表す。Ｚ３としては上記Ｚ１により形成される環中から選ぶことができ、好ましくは１，３−ジカルボニル核、２，４，６−トリケトヘキサヒドロピリミジン核（チオケトン体も含む）であり、特に好ましくは１，３−インダンジオン核、バルビツル酸核、２−チオバルビツール酸核及びそれらの誘導体である。
【０１１３】
アクセプター部同士の相互作用を制御する事により、Ｃ６０と共蒸着膜とした際、高い正孔輸送性を発現させる事ができることを見出した。アクセプター部の構造、及び立体障害となる置換基の導入により相互作用の制御を行う事が可能である。バルビツル酸核、２−チオバルビツール酸核において、２つのＮ位の水素を好ましくは２つとも、置換基により置換する事で好ましく分子間相互作用を制御する事が可能であり、置換基としては後述の置換基Ｗがあげられるが、より好ましくはアルキル基であり、更に好ましくは、メチル基、エチル基、プロピル基、又はブチル基である。
Ｚ１により形成される環が１，３−インダンジオン核の場合、下記一般式（ＩＶ）で示される基又は下記一般式（Ｖ）で示される基である場合が好ましい。
一般式（ＩＶ）
【０１１４】
【化２６】
0005557663.tif 000032
【０１１５】
Ｒ４１〜Ｒ４４はそれぞれ独立に、水素原子又は置換基を表す。
一般式（Ｖ）
【０１１６】
【化２７】
0005557663.tif 000033
【０１１７】
Ｒ４１、Ｒ４４、Ｒ４５〜Ｒ４８はそれぞれ独立に、水素原子又は置換基を表す。
【０１１８】
前記一般式（ＩＶ）で示される基の場合、Ｒ４１〜Ｒ４４はそれぞれ独立に、水素原子又は置換基を表す。置換基としては例えば置換基Ｗとして挙げたものが適用できる。また、Ｒ４１〜Ｒ４４はそれぞれ隣接するものが、結合して環を形成することができ、Ｒ４２とＲ４３が結合して環（例えば、ベンゼン環、ピリジン環、ピラジン環）を形成する場合が好ましい。Ｒ４１〜Ｒ４４としては全てが水素原子である場合が好ましい。
前記一般式（ＩＶ）で示される基が前記一般式（Ｖ）で示される基である場合が好ましい。
前記一般式（Ｖ）で示される基の場合、Ｒ４１、Ｒ４４、Ｒ４５〜Ｒ４８はそれぞれ独立に、水素原子又は置換基を表す。置換基としては例えば置換基Ｗとして挙げたものが適用できる。Ｒ４１、Ｒ４４、Ｒ４５〜Ｒ４８としては全てが水素原子である場合が好ましい。
【０１１９】
Ｚ１により形成される環が２，４，６−トリケトヘキサヒドロピリミジン核（チオケトン体も含む）の場合、下記一般式（ＶＩ）で示される基である場合が好ましい。
一般式（ＶＩ）
【０１２０】
【化２８】
0005557663.tif 000034
【０１２１】
Ｒ８１、Ｒ８２はそれぞれ独立に、水素原子又は置換基を表す。Ｒ８３は、酸素原子、硫黄原子又は置換基を表す。
【０１２２】
前記一般式（ＶＩ）で示される基の場合、Ｒ８１、Ｒ８２はそれぞれ独立に、水素原子又は置換基を表す。置換基としては例えば置換基Ｗとして挙げたものが適用できる。Ｒ８１、Ｒ８２としてはそれぞれ独立に、アルキル基、アリール基又はヘテロ環基（２−ピリジル等）が好ましく、炭素数１〜６のアルキル基（例えばメチル、エチル、ｎ−プロピル、ｔ−ブチル）を表す場合がより好ましい。
Ｒ８３は、酸素原子、硫黄原子又は置換基を表すが、Ｒ８３としては酸素原子、又は硫黄原子を表す場合が好ましい。前記置換基としては結合部が窒素原子であるものと炭素原子であるものが好ましく、窒素原子の場合はアルキル基（炭素数１〜１２）若しくはアリール基（炭素数６〜１２）が好ましく、具体的にはメチルアミノ基、エチルアミノ基、ブチルアミノ基、ヘキシルアミノ基、フェニルアミノ基、又はナフチルアミノ基が挙げられる。炭素原子の場合は更に少なくとも一つの電子吸引性基が置換していれば良く、電子吸引性基としてはカルボニル基、シアノ基、スルホキシド基、スルホニル基、又はホスホリル基が挙げられ、更に置換基を有している場合が良い。この置換基としては前記Ｗが挙げられる。Ｒ８３としては、該炭素原子を含む５員環又は６員環を形成するものが好ましく、具体的には下記構造のものが挙げられる。
【０１２３】
【化２９】
0005557663.tif 000035
【０１２４】
【化３０】
0005557663.tif 000036
【０１２５】
上記の基中のＰｈはフェニル基を表す。
Ｌ１、Ｌ２、Ｌ３はそれぞれ独立に、無置換メチン基、又は置換メチン基を表す。置換メチン基同士が結合して環（例、６員環例えばベンゼン環）を形成してもよい。置換メチン基の置換基は置換基Ｗが挙げられるが、Ｌ１、Ｌ２、Ｌ３は全てが無置換メチン基である場合が好ましい。
【０１２６】
ｎ１は０以上の整数を表し、好ましくは０以上３以下の整数を表し、より好ましくは０である。ｎ１を増大させた場合、吸収波長域が長波長にする事ができるか、熱による分解温度が低くなる。可視域に適切な吸収を有し、かつ蒸着成膜時の熱分解を抑制する点でｎ１＝０が好ましい。
【０１２７】
Ｄ１は原子群を表す。前記Ｄ１は−ＮＲａ（Ｒｂ）を含む基であることが好ましく、更に、前記Ｄ１が−ＮＲａ（Ｒｂ）が置換したアリール基（好ましくは、置換してよい、フェニル基又はナフチル基）を表す場合が好ましい。Ｒａ、Ｒｂはそれぞれ独立に、水素原子、又は置換基を表し、Ｒａ、Ｒｂで表される置換基は置換基Ｗが挙げられるが、好ましくは、脂肪族炭化水素基（好ましくは置換されてよいアルキル基、アルケニル基）、アリール基（好ましくは置換されてよいフェニル基）、又はヘテロ環基である。
前記ヘテロ環としては、フラン、チオフェン、ピロール、オキサジアゾール等の５員環が好ましい。
Ｒａ、Ｒｂが置換基（好ましくはアルキル基、アルケニル基）である場合、それらの置換基は、−ＮＲａ（Ｒｂ）が置換したアリール基の芳香環（好ましくはベンゼン環）骨格の水素原子、又は置換基と結合して環（好ましくは６員環）を形成してもよい。この場合、後記の一般式（ＶＩＩＩ）、（ＩＸ）又は（Ｘ）で表される場合が好ましい。
Ｒａ、Ｒｂは互いに置換基同士が結合して環（好ましくは５員又は６員環、より好ましくは６員環）を形成してもよく、また、Ｒａ、ＲｂはそれぞれがＬ（Ｌ１、Ｌ２、Ｌ３のいずれかを表す）中の置換基と結合して環（好ましくは５員又は６員環、より好ましくは６員環）を形成してもよい。
Ｄ１はパラ位にアミノ基が置換したアリール基（好ましくはフェニル基）である場合が好ましい。この場合、下記一般式（ＩＩ）で示されることが好ましい。該アミノ基は置換されていてもよい。該アミノ基の置換基としては、置換基Ｗが挙げられるが、脂肪族炭化水素基（好ましくは置換されてよいアルキル基）、アリール基（好ましくは置換されてよいフェニル基）、又はヘテロ環基が好ましい。前記アミノ基はアリール基が２つ置換した、いわゆるジアリール基置換のアミノ基が好ましく、この場合、下記一般式（ＩＩＩ）で示されることが好ましい。更に該アミノ基の置換基（好ましくは置換されてよいアルキル基、アルケニル基）はアリール基の芳香環（好ましくはベンゼン環）骨格の水素原子、又は置換基と結合して環（好ましくは６員環）を形成してもよい。
一般式（ＩＩ）
【０１２８】
【化３１】
0005557663.tif 000037
【０１２９】
式中、Ｒ１〜Ｒ８はそれぞれ独立に、またこれらの置換基ではベンゼン環に対して相互にオルト位に位置する二つの置換基がそれぞれ互いに結合して環を形成してもよい。ｎ２は０〜３の整数を表し、０〜２が好ましく、０又は１が特に好ましい。
一般式（ＩＩＩ）
【０１３０】
【化３２】
0005557663.tif 000038
【０１３１】
式中、Ｒ１１〜Ｒ１６、Ｒ２０〜Ｒ２４、Ｒ３０〜Ｒ３４はそれぞれ独立に、水素原子又は置換基を表す。また、これらの置換基ではベンゼン環に対して相互にオルト位に位置する二つの置換基がそれぞれ互いに結合して環を形成してもよい。ｎ３は０〜３の整数を表し、０〜２が好ましく、０又は１が特に好ましい。
【０１３２】
Ｒａ、Ｒｂが脂肪族炭化水素基、アリール基、ヘテロ環基の場合の置換基として好ましくは、アルキル基、アルケニル基、アリール基、アルコキシ基、アリールオキシ基、アシル基、アルコキシカルボニル基、アリールオキシカルボニル基、アシルアミノ基、スルホニルアミノ基、スルホニル基、シリル基、芳香族ヘテロ環基であり、より好ましくはアルキル基、アルケニル基、アリール基、アルコキシ基、アリールオキシ基、シリル基、芳香族ヘテロ環基であり、更に好ましくはアルキル基、アリール基、アルコキシ基、アリールオキシ基、シリル基、芳香族ヘテロ環基である。具体例は置換基Ｗで挙げたものが適用できる。
【０１３３】
Ｒａ、Ｒｂとして好ましくはアルキル基、アリール基、又は芳香族へテロ環基である。Ｒａ、Ｒｂとして特に好ましくはアルキル基、Ｌと連結して環を形成するアルキレン基、又はアリール基であり、より好ましくは炭素数１〜８のアルキル基、Ｌと連結して５ないし６員環を形成するアルキレン基、又は置換若しくは無置換のフェニル基であり、更に好ましくは炭素数１〜８のアルキル基、又は置換若しくは無置換のフェニル基である。
【０１３４】
前記Ｄ１が下記の一般式（ＶＩＩ）で示される場合も好ましい。
一般式（ＶＩＩ）
【０１３５】
【化３３】
0005557663.tif 000039
【０１３６】
式中、Ｒ９１〜Ｒ９８はそれぞれ独立に、水素原子又は置換基を表す。ｍは０以上の整数を表す。ｍは０又は１である場合が好ましい。Ｒｘ、Ｒｙは、それぞれ独立に水素原子又は置換基を表し、ｍが２以上の場合、各６員環に結合するＲｘ、Ｒｙは異なる置換基であっても良い。また、Ｒ９１とＲ９２、Ｒ９２とＲｘと、ＲｘとＲ９４、Ｒ９４とＲ９７、Ｒ９３とＲｙ、ＲｙとＲ９５、Ｒ９５とＲ９６、Ｒ９７とＲ９８はそれぞれ互いに独立して環を形成しても良い。また、Ｌ３（ｎが０のときはＬ１）との結合部は、Ｒ９１、Ｒ９２、Ｒ９３の位置でも良く、その場合、一般式（ＶＩＩ）中のＬ３との結合部として表記されている部位に、それぞれＲ９１、Ｒ９２、Ｒ９３に相当する置換基又は水素原子が結合し、隣接するＲ同士は結合して環を形成しても良い。ここで、「隣接するＲ同士は結合して環を形成しても良い。」とは、例えば、Ｒ９１がＬ３（ｎが０のときはＬ１）との結合部になる場合、一般式（ＶＩＩ）の結合部にはＲ９０が結合しているとするとＲ９０とＲ９３とが結合し環を形成してもよく、また、Ｒ９２がＬ３（ｎが０のときはＬ１）との結合部になる場合、一般式（ＶＩＩ）の結合部にはＲ９０が結合しているとするとＲ９０とＲ９１、Ｒ９０とＲ９３とがそれぞれ結合し環を形成してもよく、また、Ｒ９３がＬ３（ｎが０のときはＬ１）との結合部になる場合、一般式（ＶＩＩ）の結合部にはＲ９０が結合しているとするとＲ９０とＲ９１、Ｒ９１とＲ９２とがそれぞれ結合し環を形成してもよいことを言う。
上記の環はベンゼン環である場合が好ましい。
Ｒ９１〜Ｒ９８、Ｒｘ、Ｒｙの置換基は置換基Ｗが挙げられる。
Ｒ９１〜Ｒ９６はいずれも水素原子である場合が好ましく、Ｒｘ、Ｒｙはいずれも水素原子である場合が好ましい。Ｒ９１〜Ｒ９６は水素原子であり、かつＲｘ、Ｒｙも水素原子である場合が好ましい。
前記Ｒ９７及びＲ９８は、それぞれ独立に、置換されてよいフェニル基を表す場合が好ましく、該置換基としては置換基Ｗが挙げられるが、好ましくは無置換フェニル基である。
ｍは０以上の整数を表すが、０又は１が好ましい。
【０１３７】
前記Ｄ１が一般式（ＶＩＩＩ）、（ＩＸ）又は（Ｘ）で表される基である場合も好ましい。
一般式（ＶＩＩＩ）
【０１３８】
【化３４】
0005557663.tif 000040
【０１３９】
式中、Ｒ５１〜Ｒ５４はそれぞれ独立に、水素原子又は置換基を表す。該置換基として置換基Ｗが挙げられる。Ｒ５２とＲ５３、Ｒ５１とＲ５２はそれぞれ連結して環を形成してもよい。
一般式（ＩＸ）
【０１４０】
【化３５】
0005557663.tif 000041
【０１４１】
式中、Ｒ６１〜Ｒ６４はそれぞれ独立に、水素原子又は置換基を表す。該置換基として置換基Ｗが挙げられる。Ｒ６２とＲ６３、Ｒ６１とＲ６２はそれぞれ連結して環を形成してもよい。
一般式（Ｘ）
【０１４２】
【化３６】
0005557663.tif 000042
【０１４３】
式中、Ｒ７１〜Ｒ７３はそれぞれ独立に、水素又は置換基を表す。該置換基として置換基Ｗが挙げられる。Ｒ７２とＲ７３はそれぞれ連結して環を形成してもよい。
【０１４４】
前記Ｄ１は前記一般式（ＩＩ）又は（ＩＩＩ）で示される基がより好ましく用いられる。
一般式（ＩＩ）中、Ｒ１〜Ｒ６はそれぞれ独立に、水素原子又は置換基を表す。またＲ１とＲ２、Ｒ３とＲ４、Ｒ５とＲ６、Ｒ２とＲ５、Ｒ４とＲ６がそれぞれ互いに結合して環を形成してもよい。
Ｒ１〜Ｒ４における置換基は置換基Ｗが挙げられるが、好ましくはＲ１〜Ｒ４が水素原子、又はＲ２とＲ５若しくはＲ４とＲ６が５員環を形成する場合であり、より好ましくはＲ１〜Ｒ４のいずれもが水素原子である場合である。
Ｒ５、Ｒ６における置換基は置換基Ｗが挙げられるが、置換基の中でも、置換若しくは無置換のアリール基が好ましく、置換アリール基の置換基としては、アルキル基（例えば、メチル基、エチル基）、アリール基（例えば、フェニル基、ナフチレン基、フェナントリル基、アントリル基）が好ましい。Ｒ５、Ｒ６は好ましくはフェニル基、アルキル置換フェニル基、フェニル置換フェニル基、ナフチル基、フェナントリル基、アントリル基又はフルオレニル基（好ましくは９，９’−ジメチル−２−フルオレニル基）である。
一般式（ＩＩＩ）中、Ｒ１１〜Ｒ１４、Ｒ２０〜Ｒ２４、Ｒ３０〜Ｒ３４はそれぞれ独立に、水素原子又は置換基を表す。またＲ１１〜Ｒ１４、Ｒ２０〜Ｒ２４、Ｒ３０〜Ｒ３４がそれぞれ互いに結合して環を形成してもよい。その環形成の例としては、Ｒ１１とＲ１２、Ｒ１３とＲ１４が結合してベンゼン環を、Ｒ２０〜Ｒ２４の隣接する２つ（Ｒ２４とＲ２３、Ｒ２３とＲ２０、Ｒ２０とＲ２１、Ｒ２１とＲ２２）が結合してベンゼン環を、Ｒ３０〜Ｒ３４の隣接する２つ（Ｒ３４とＲ３３、Ｒ３３とＲ３０、Ｒ３０とＲ３１、Ｒ３１とＲ３２）が結合してベンゼン環を、Ｒ２２とＲ３４が結合してＮ原子と共に５員環を形成する場合が挙げられる。
Ｒ１１〜Ｒ１４、Ｒ２０〜Ｒ２４、Ｒ３０〜Ｒ３４で表される置換基は置換基Ｗが挙げられるが、好ましくはアルキル基（例えば、メチル基、エチル基）、アリール基（例えば、フェニル基、ナフチル基）であり、これらの基は更に置換基Ｗ（好ましくはアリール基）が置換していてもよい。中でも、Ｒ２０、Ｒ３０が置換基である場合が好ましく、かつ、その他のＲ１１〜Ｒ１４、Ｒ２１〜Ｒ２４、Ｒ３１〜Ｒ３４は水素原子である場合がより好ましい。
【０１４５】
一般式（Ｉ）で表される化合物は、下記一般式（ｐＩ）で表される化合物であることが好ましい。
一般式（ｐＩ）
【０１４６】
【化３７】
0005557663.tif 000043
【０１４７】
式中、Ｚ１は、２つの炭素原子を含む環であって、５員環、６員環、又は、５員環及び６員環の少なくともいずれかを含む縮合環を表す。Ｌ１、Ｌ２、Ｌ３は、それぞれ独立に無置換メチン基又は置換メチン基を表す。ｎ１は０以上の整数を表す。Ｒｐ１、Ｒｐ２、Ｒｐ３、Ｒｐ４、Ｒｐ５、Ｒｐ６は、それぞれ独立に、水素原子又は置換基を表す。Ｒｐ１とＲｐ２、Ｒｐ２とＲｐ３、Ｒｐ４とＲｐ５、Ｒｐ５とＲｐ６、それぞれ互いに結合して環を形成してもよい。Ｒｐ２１、Ｒｐ２２は、それぞれ独立に、置換アリール基、無置換アリール基、置換ヘテロアリール基、又は無置換ヘテロアリール基を表す。
【０１４８】
光電変換材料として上記のようにドナー部（−ＮＲｐ２１Ｒｐ２２の部位）／アクセプター部（Ｌ１〜Ｌ３を介してナフチレン基に結合している部位）の連結部をナフチレン基とした化合物をフラーレン類とともに使用することで、優れた耐熱性と高速応答性を有する光電変換素子が得られる。これは、ドナー部／アクセプター部の連結部をナフチレン基とすることで、フラーレン類との相互作用が向上し、応答速度が改善したものと考えられる。また、上記化合物は十分な感度を有する。
【０１４９】
一般式（ｐＩ）において、Ｌ１、Ｌ２、Ｌ３はそれぞれ独立に、無置換メチン基、又は置換メチン基を表す。置換メチン基における置換基同士が結合して環を形成してもよい。環としては６員環（例えば、ベンゼン環等）が挙げられる。置換メチン基の置換基は後述の置換基Ｗが挙げられる。Ｌ１、Ｌ２、Ｌ３は全てが無置換メチン基である場合が好ましい。
【０１５０】
ｎ１は０以上の整数を表し、好ましくは０以上３以下の整数を表し、より好ましくは０である。ｎ１を増大させた場合、吸収波長域が長波長にすることができるが、熱による分解温度が低くなる。可視域に適切な吸収を有し、かつ蒸着成膜時の熱分解を抑制する点でｎ１＝０が好ましい。
【０１５１】
Ｒｐ１〜Ｒｐ６は、それぞれ独立に、水素原子又は置換基を表す。Ｒｐ１〜Ｒｐ６が置換基を表す場合、Ｒｐ１〜Ｒｐ６が表す置換基としては後述の置換基Ｗが挙げられるが、特にハロゲン原子、アルキル基、アリール基、複素環基、ヒドロキシ基、ニトロ基、アルコキシ基、アリールオキシ基、ヘテロ環オキシ基、アミノ基、アルキルチオ基、アリールチオ基、アルケニル基、シアノ基ヘテロ環チオ基が好ましい。
Ｒｐ１〜Ｒｐ６は、それぞれ独立に、水素原子、ハロゲン原子、アルキル基、アリール基、複素環基、ヒドロキシ基、ニトロ基、アルコキシ基、アリールオキシ基、ヘテロ環オキシ基、アミノ基、アルキルチオ基、アリールチオ基、アルケニル基、シアノ基又はヘテロ環チオ基であることが好ましく、水素原子、アルキル基、アリール基、複素環基がより好ましく、水素原子、炭素数１〜２０のアルキル基、炭素数６〜２０のアリール基、炭素数４〜１６の複素環基がより好ましく、水素原子、炭素数１〜１２のアルキル基、炭素数６〜１４のアリール基が更に好ましく、水素原子、炭素数１〜６のアルキル基、炭素数６〜１０のアリール基が更に好ましく、水素原子が特に好ましい。アルキル基の場合分岐があってもよい。また、Ｒｐ１〜Ｒｐ６が置換基である場合、さらなる置換基を有していてもよい。さらなる置換基としては後述の置換基Ｗが挙げられる。
Ｒｐ１〜Ｒｐ６の好ましい具体例としては、水素原子、メチル基、エチル基、プロピル基、ブチル基、ヘキシル基、シクロヘキシル基、フェニル基、ナフチル基が挙げられる。
【０１５２】
Ｒｐ１とＲｐ２、Ｒｐ２とＲｐ３、Ｒｐ４とＲｐ５、Ｒｐ５とＲｐ６、それぞれ互いに結合して環を形成してもよい。形成される環としては、後述の環Ｒが挙げられる。好ましくは、ベンゼン環、ナフタレン環、アントラセン環、ピリジン環、ピリミジン環等である。
【０１５３】
Ｒｐ２１、Ｒｐ２２は、それぞれ独立に置換アリール基、無置換アリール基、置換ヘテロアリール基、又は無置換ヘテロアリール基を表す。
Ｒｐ２１、Ｒｐ２２の両方が無置換フェニル基ではないことが好ましい。
Ｒｐ２１、Ｒｐ２２が表すアリール基としては、炭素数６〜３０のアリール基が好ましく、炭素数６〜２０のアリール基がより好ましい。アリール基の具体例としては、フェニル基、ナフチル基、ビフェニリル基、ターフェニル基、アントリル基、フルオレニル基が挙げられる。
Ｒｐ２１、Ｒｐ２２における置換アリール基の置換基としては、アルキル基（例えば、メチル基、エチル基、ｔ−ブチル基）、アルコキシ基（例えば、メトキシ基、エトキシ基、イソプロポキシ基）、アリール基（例えば、フェニル基、ナフチル基、フェナントリル基、アントリル基）、ヘテロアリール基（例えば、チエニル基、フラニル基、ピリジル基、カルバゾリル基）が好ましい。
【０１５４】
Ｒｐ２１、Ｒｐ２２が表すアリール基又は置換アリール基は、好ましくは、フェニル基、置換フェニル基、ビフェニル基、ナフチル基、フェナントリル基、アントリル基、フルオレニル基、置換フルオレニル基（好ましくは９，９’−ジアルキル−２−フルオレニル基）である。
【０１５５】
Ｒｐ２１、Ｒｐ２２がヘテロアリール基である場合、ヘテロアリール基としては、５員、６員又は７員の環又はその縮合環からなるヘテロアリール基が好ましい。ヘテロアリール基に含まれるヘテロ原子としては、酸素原子、硫黄原子、窒素原子挙げられる。ヘテロアリール基を構成する環の具体例としては、フラン環、チオフェン環、ピロール環、ピロリン環、ピロリジン環、オキサゾール環、イソオキサゾール環、チアゾール環、イソチアゾール環、イミダゾール環、イミダゾリン環、イミダゾリジン環、ピラゾール環、ピラゾリン環、ピラゾリジン環、トリアゾール環、フラザン環、テトラゾール環、ピラン環、チイン環、ピリジン環、ピペリジン環、オキサジン環、モルホリン環、チアジン環、ピリダジン環、ピリミジン環、ピラジン環、ピペラジン環、トリアジン環等が挙げられる。
縮合環としては、ベンゾフラン環、イソベンゾフラン環、ベンゾチオフェン環、インドール環、インドリン環、イソインドール環、ベンゾオキサゾール環、ベンゾチアゾール環、インダゾール環、ベンゾイミダゾール環、キノリン環、イソキノリン環、シンノリン環、フタラジン環、キナゾリン環、キノキサリン環、ジベンゾフラン環、カルバゾール環、キサンテン環、アクリジン環、フェナントリジン環、フェナントロリン環、フェナジン環、フェノキサジン環、チアントレン環、チエノチオフェン環、インドリジン環、キノリジン環、キヌクリジン環、ナフチリジン環、プリン環、プテリジン環等が挙げられる。
【０１５６】
Ｒｐ２１、Ｒｐ２２における置換ヘテロアリール基の置換基としては、アルキル基（例えば、メチル基、エチル基、ｔ−ブチル基）、アルコキシ基（例えば、メトキシ基、エトキシ基、イソプロポキシ基）、アリール基（例えば、フェニル基、ナフチル基、フェナントリル基、アントリル基）、ヘテロアリール基（例えば、チエニル基、フラニル基、ピリジル基、カルバゾリル基）が好ましい。
Ｒｐ２１、Ｒｐ２２が表すヘテロアリール基又は置換ヘテロアリール基を構成する環としては、好ましくは、チオフェン環、置換チオフェン環、フラン環、置換フラン環、チエノチオフェン環、置換チエノチオフェン環、カルバゾリル基である。
【０１５７】
Ｒｐ２１、Ｒｐ２２は、それぞれ独立に、好ましくはフェニル基、ナフチル基、フルオレニル基、ビフェニル基、アントラセニル基、フェナントレニル基であり、フェニル基、ナフチル基、又はフルオレニル基がより好ましい。Ｒｐ２１、Ｒｐ２２が置換基を有する場合の置換基として好ましくは、アルキル基、ハロゲン化アルキル基、アルコキシ基、アリール基又はヘテロアリール基であり、より好ましくはメチル基、イソプロピル基、ｔ−ブチル基、トリフルオロメチル基、フェニル基、又はカルバゾリル基である。
【０１５８】
Ｚ１が上記一般式（ＶＩ）で示される基又は上記一般式（ＶＩＩ）で示される基である場合、前記一般式（ｐＩ）で表される化合物は、それぞれ下記一般式（ｐＩＩ）で表される化合物又は下記一般式（ｐＩＩＩ）で表される化合物となる。
一般式（ｐＩ）で表される化合物が、下記一般式（ｐＩＩ）で表される化合物、又は下記一般式（ｐＩＩＩ）で表される化合物であることが好ましい。
【０１５９】
一般式（ｐＩＩ）
【０１６０】
【化３８】
0005557663.tif 000044
【０１６１】
式中、Ｌ１、Ｌ２、Ｌ３、ｎ１、Ｒｐ１、Ｒｐ２、Ｒｐ３、Ｒｐ４、Ｒｐ５、Ｒｐ６、Ｒｐ２１、Ｒｐ２２は、一般式（ｐＩ）と同義であり、好ましい範囲も同様である。Ｒｐ４１、Ｒｐ４２、Ｒｐ４３、Ｒｐ４４は一般式（ＩＶ）におけるＲ４１、Ｒ４２、Ｒ４３、Ｒ４４と同義であり、好ましい範囲も同様である。
【０１６２】
一般式（ｐＩＩＩ）
【０１６３】
【化３９】
0005557663.tif 000045
【０１６４】
式中、Ｌ１、Ｌ２、Ｌ３、ｎ１、Ｒｐ１、Ｒｐ２、Ｒｐ３、Ｒｐ４、Ｒｐ５、Ｒｐ６、Ｒｐ２１、Ｒｐ２２は、一般式（ｐＩ）と同義であり、好ましい範囲も同様である。Ｒｐ５１、Ｒｐ５２、Ｒｐ５３、Ｒｐ５４、Ｒｐ５５、Ｒｐ５６は一般式（Ｖ）におけるＲ４１、Ｒ４４、Ｒ４５、Ｒ４６、Ｒ４７、Ｒ４８と同義であり、好ましい範囲も同様である。
【０１６５】
一般式（ｐＩ）で表される化合物は、下記一般式（ｐＩＶ）で表される化合物であることが好ましい。
一般式（ｐＩＶ）
【０１６６】
【化４０】
0005557663.tif 000046
【０１６７】
式中、Ｚ１、Ｌ１、Ｌ２、Ｌ３、ｎ１、Ｒｐ１、Ｒｐ２、Ｒｐ３、Ｒｐ４、Ｒｐ５、Ｒｐ６は、一般式（ｐＩ）と同義であり、好ましい範囲も同様である。
Ｒｐ７〜Ｒｐ１１、Ｒｐ１２〜Ｒｐ１６は、それぞれ独立に、水素原子又は置換基を表す。ただし、Ｒｐ７〜Ｒｐ１１、Ｒｐ１２〜Ｒｐ１６のすべてが水素原子である場合を除く。また、Ｒｐ７〜Ｒｐ１１、Ｒｐ１２〜Ｒｐ１６のうち隣接するものが互いに結合して環を形成してもよい。更に、Ｒｐ３とＲｐ７、Ｒｐ６とＲｐ１６はそれぞれ連結してもよい。
【０１６８】
一般式（ｐＩＶ）において、Ｒｐ７〜Ｒｐ１１、Ｒｐ１２〜Ｒｐ１６、はそれぞれ独立に、水素原子又は置換基を表す。但し、Ｒｐ７〜Ｒｐ１１、Ｒｐ１２〜Ｒｐ１６のすべてが水素原子となることはない。なお、Ｒｐ３とＲｐ７又はＲｐ６とＲｐ１６が連結する場合は、これ以外のＲｐ８〜Ｒｐ１１、Ｒｐ１２〜Ｒｐ１５がすべて水素原子となっていてもよい。
Ｒｐ７〜Ｒｐ１１、Ｒｐ１２〜Ｒｐ１６が置換基を表す場合、Ｒｐ７〜Ｒｐ１１、Ｒｐ１２〜Ｒｐ１６が表す置換基としては後述の置換基Ｗが挙げられるが、特にハロゲン原子、アルキル基、アリール基、複素環基、ヒドロキシ基、ニトロ基、アルコキシ基、アリールオキシ基、ヘテロ環オキシ基、アミノ基、アルキルチオ基、アリールチオ基、アルケニル基、シアノ基、ヘテロ環チオ基が好ましい。
Ｒｐ７〜Ｒｐ１１、Ｒｐ１２〜Ｒｐ１６は、それぞれ独立に、水素原子、ハロゲン原子、アルキル基、アリール基、複素環基、ヒドロキシ基、ニトロ基、アルコキシ基、アリールオキシ基、ヘテロ環オキシ基、アミノ基、アルキルチオ基、アリールチオ基、アルケニル基、シアノ基又はヘテロ環チオ基であることが好ましく、水素原子、アルキル基、アルケニル基、アルコキシ基、アリール基、アリールオキシ基、複素環基がより好ましく、水素原子、炭素数１〜２０のアルキル基、炭素数２〜２０のアルケニル基、炭素数１〜２０のアルコキシ基、炭素数６〜２０のアリール基、炭素数６〜２０のアリールオキシ基、５員、６員若しくは７員環又はその縮合環からなる複素環基がより好ましく、水素原子、炭素数１〜１２のアルキル基、炭素数２〜１２のアルケニル基、炭素数１〜１２のアルキルオキシ基、炭素数６〜１０のアリール基、炭素数６〜１０のアリールオキシ基、５員若しくは６員環又はその縮合環からなる複素環基が更に好ましい。
アルキル基の場合、直鎖状でも分岐状でもよい。複素環基に含まれるヘテロ原子としては、酸素原子、硫黄原子、窒素原子等が挙げられる。
アルキル基、アルケニル基、アリール基等の具体例としては後述の置換基Ｗのアルキル基、アルケニル基、アリール基で例示する基が挙げられる。
【０１６９】
また、Ｒｐ７〜Ｒｐ１１、Ｒｐ１２〜Ｒｐ１６のうち隣接するものが互いに結合して環を形成してもよい。形成される環としては後述の環Ｒが挙げられる。形成される環として好ましくは、ベンゼン環、ナフタレン環、アントラセン環、ピリジン環、ピリミジン環等である。
更に、Ｒｐ３とＲｐ７、Ｒｐ６とＲｐ１６はそれぞれ連結してもよい。Ｒｐ３とＲｐ７又はＲｐ６とＲｐ１６が連結する場合、ナフチレン基とフェニル基とを含む４環以上の縮合環となる。Ｒｐ３とＲｐ７又はＲｐ６とＲｐ１６との連結は、単結合でもよい。
【０１７０】
一般式（Ｉ）で表される化合物は、特開２０００−２９７０６８号公報に記載の化合物であり、前記公報に記載のない化合物も、前記公報に記載の合成方法に準じて製造することができる。
以下に、一般式（Ｉ）で示される化合物の具体例を示すが、本発明はこれらに限定されるものではない。
【０１７１】
【化４１】
0005557663.tif 000047
【０１７２】
【化４２】
0005557663.tif 000048
【０１７３】
【化４３】
0005557663.tif 000049
【０１７４】
【化４４】
0005557663.tif 000050
【０１７５】
【化４５】
0005557663.tif 000051
【０１７６】
【化４６】
0005557663.tif 000052
【０１７７】
【化４７】
0005557663.tif 000053
【０１７８】
【化４８】
0005557663.tif 000054
【０１７９】
また、上記一般式（Ｉ）で表される化合物は、例えば、以下の反応に従って合成することができる。
【０１８０】
【化４９】
0005557663.tif 000055
【０１８１】
上記式中、Ｒｐ１、Ｒｐ２、Ｒｐ３、Ｒｐ４、Ｒｐ５、Ｒｐ６、Ｒｐ２１、Ｒｐ２２は、前記と同義である。
なお上記合成例では、一般式（Ｉ）で表される化合物のうちＺ１が１，３−ベンゾインダンジオン核である場合を挙げたが、Ｚ１が他の構造である場合も上記１，３−ベンゾインダンジオンを別のメロシアニン色素における酸性核となる化合物に変更することで上記と同様に合成することができる。
【０１８２】
ｎ型有機半導体（化合物）は、アクセプター性有機半導体（化合物）であり、主に電子輸送性有機化合物に代表され、電子を受容しやすい性質がある有機化合物をいう。更に詳しくは２つの有機化合物を接触させて用いたときに電子親和力の大きい方の有機化合物をいう。
したがって、アクセプター性有機化合物は、電子受容性のある有機化合物であればいずれの有機化合物も使用可能である。例えば、縮合芳香族炭素環化合物（ナフタレン、アントラセン、フラーレン、フェナントレン、テトラセン、ピレン、ペリレン、フルオランテン、又はこれらの誘導体）、窒素原子、酸素原子、硫黄原子を含有する５ないし７員のヘテロ環化合物（例えばピリジン、ピラジン、ピリミジン、ピリダジン、トリアジン、キノリン、キノキサリン、キナゾリン、フタラジン、シンノリン、イソキノリン、プテリジン、アクリジン、フェナジン、フェナントロリン、テトラゾール、ピラゾール、イミダゾール、チアゾール、オキサゾール、インダゾール、ベンズイミダゾール、ベンゾトリアゾール、ベンゾオキサゾール、ベンゾチアゾール、カルバゾール、プリン、トリアゾロピリダジン、トリアゾロピリミジン、テトラザインデン、オキサジアゾール、イミダゾピリジン、ピラリジン、ピロロピリジン、チアジアゾロピリジン、ジベンズアゼピン、トリベンズアゼピン等）、ポリアリーレン化合物、フルオレン化合物、シクロペンタジエン化合物、シリル化合物、含窒素ヘテロ環化合物を配位子として有する金属錯体などが挙げられる。なお、これに限らず、上記したように、ドナー性有機化合物として用いた有機化合物よりも電子親和力の大きな有機化合物であればアクセプター性有機半導体として用いてよい。
【０１８３】
ｎ型有機半導体としては、Ｅａが３．４〜５．２ｅＶの化合物が好ましく、Ｅａが３．９〜４．５ｅＶの化合物が特に好ましい。具体的には、フラーレン又はフラーレン誘導体を用いることが好ましい。
【０１８４】
フラーレンとは、フラーレンＣ６０、フラーレンＣ７０、フラーレンＣ７６、フラーレンＣ７８、フラーレンＣ８０、フラーレンＣ８２、フラーレンＣ８４、フラーレンＣ９０、フラーレンＣ９６、フラーレンＣ２４０、フラーレン５４０、ミックスドフラーレン、フラーレンナノチューブを表し、フラーレン誘導体とはこれらに置換基が付加された化合物のことを表す。置換基としては、アルキル基、アリール基、又は複素環基が好ましい。
フラーレン誘導体としては、特許文献１に記載の化合物が好ましい。
【０１８５】
また、フラーレン及びフラーレン誘導体としては、日本化学会編  季刊化学総説Ｎｏ．４３（１９９９）、特開平１０−１６７９９４号公報、特開平１１−２５５５０８号公報、特開平１１−２５５５０９号公報、特開２００２−２４１３２３号公報、特開２００３−１９６８８１号公報等に記載の化合物を用いることもできる。
【０１８６】
フラーレン及びフラーレン誘導体の含有量は、ｐ型材料との混合層中において、それ以外に混合膜を形成する材料の量の５０％以上の量（モル比）であることが好ましく、２００％以上の量であることが更に好ましく、３００％以上の量であることが特に好ましい。
【０１８７】
本発明の光電変換層及び電荷ブロッキング層を構成する有機化合物の化学構造は水素が部分的に又は完全に重水素化されていることが好ましい。重水素化することで該水素の反応性が抑えられ、素子耐久性が改善されることが期待できる。
【０１８８】
［材料物性パラメーター（Ｎ／Ｃ比、Ｏ／Ｃ比、屈折率、キャリア濃度）］
（１）  Ｎ／Ｃ比：本発明の光電変換層及び電荷ブロッキング層を構成する有機化合物の化学構造は電子供与能と電子受容能を制御するために膜中の窒素原子数と炭素原子数の比（Ｎ／Ｃ）は重要である。Ｎ／Ｃは０以上０．１０以下が好ましく、０以上０．０５以下がより好ましい。
（２）Ｏ／Ｃ比：本発明の光電変換層及び電荷ブロッキング層を構成する有機化合物の化学構造は電子供与能と電子受容能を制御するために膜中の酸素原子数と炭素原子数の比（Ｏ／Ｃ）は重要である。Ｏ／Ｃは０以上０．３以下が好ましく、０以上０．１０以下がより好ましい。
（３）屈折率：本発明の光電変換層及び電荷ブロッキング層を構成する有機化合物の屈折率はエリプソメトリー法により測定することができ、６００ｎｍにおいて１．５以上３．０以下が好ましい。光電変換層及び電荷ブロッキング層中にフラーレン又はフラーレン誘導体が多く含まれると増加する。
（４）キャリア濃度：本発明の光電変換層及び電荷ブロッキング層を構成する有機化合物のキャリア濃度は１．０×１０１０個／ｃｍ３以上１．０×１０２０個／ｃｍ３以下が好ましい。移動度は高いほど感度が高く、素子応答速度が高くなるため好ましく、室温下、３ｘ１０５Ｖ／ｃｍの電界強度において、１ｘ１０−５ｃｍ２／Ｖｓ以上が好ましく、１ｘ１０−４ｃｍ２／Ｖｓ以上が更に好ましい。移動度はＴＯＦ（Ｔｉｍｅ  Ｏｆ  Ｆｌｉｇｈｔ）法により測定することができる。
【０１８９】
［材料製造方法（保存方法、粒径）］
（１）保存方法：本発明の光電変換層及び電荷ブロッキング層を構成する有機化合物は各々密閉容器に保存することが好ましい。前記密閉容器は防湿性材料からなることが好ましく、密閉容器内にて前記有機化合物の水分含量（含水率）が０．１重量％以下にすることが好ましい。含水率測定は、カール・フィッシャー法（日本工業規格ＪＩＳにより規格化されていている）、熱分析（示差熱分析ＤＴＡ、示差走査熱量測定ＤＳＣ）によって行うことも出来る。防湿性材料はガラス材料、金属材料、プラスチック材料、あるいはこれらの複合材料が好ましく用いられる。より好ましくは、ガラスアンプルである。該防湿性材料の水分透過係数は、０．０１ｇ／ｍ２・ｄａｙ以下、好ましくは、０．００５ｇ／ｍ２・ｄａｙ以下、より好ましくは、０．００１ｇ／ｍ２・ｄａｙ以下である。前記防湿性材料は、紫外線（ＵＶ光）及び可視光の透過率が低いことが好ましくは、好ましくは５０％以下、より好ましくは、４０％以下、更に好ましくは、３０％以下である。該防湿性材料は、酸素透過率が低いことが好ましく、２５℃で５０ｍｌ／ａｔｍ・ｍ２・ｄａｙ以下であることが好ましく、より好ましくは１０ｍｌ／ａｔｍ・ｍ２・ｄａｙ以下、更に好ましくは１．０ｍｌ／ａｔｍ・ｍ２・ｄａｙ以下である。材料を保管する密閉容器内及び密閉容器の保管庫内は不活性ガス（窒素、アルゴン等）で置換されていることが望ましい。
（２）粒径：本発明の光電変換層及び電荷ブロッキング層を構成する有機化合物の粉末粒径は前記Ｄ５０％で表される平均粒径は、１０μｍ〜２００μｍであり、２０μｍ〜１８０μｍが好ましく、４０μｍ〜１５０μｍがより好ましく、５０μｍ〜１２０μｍが特に好ましい。１０μｍ未満であると、粒子同士の会合や粒子同士の接触の増大による静電気の発生などにより安定した蒸着速度を維持できず、２００μｍを超えると、単位時間当たりの粒子の落下量の変化が大きくなりやはり安定した蒸着速度を維持できないことがある。なお、前記Ｄ５０％は、粉体をある粒子径から２つに分けたとき、大きい側と小さい側が等量となるときの平均粒径を示す。
【０１９０】
［製膜方法］
本発明の光電変換層及び電荷ブロッキング層は乾式製膜法又は湿式製膜法により製膜できる。乾式製膜法としては、蒸着法、スパッタ法等が使用できる。湿式製膜法は有機化学層を大面積化する際に有効な製膜法である。蒸着は、物理蒸着（ＰＶＤ）、化学蒸着（ＣＶＤ）のいずれでもよいが、真空蒸着等の物理蒸着が好ましい。真空蒸着により成膜する場合、真空度、蒸着温度等の製造条件は常法に従って設定することができる。
湿式製膜法としては、インクジェット法、スプレー法、ノズルプリント法、スピンコート法、ディップコート法、キャスト法、ダイコート法、ロールコート法、バーコート法、グラビアコート法等が使用可能であるが、高精度パターニングの観点からはインクジェット法が好ましい。
【０１９１】
光電変換層の厚みは、１０ｎｍ以上１０００ｎｍ以下が好ましく、更に好ましくは５０ｎｍ以上８００ｎｍ以下、特に好ましくは１００ｎｍ以上５００ｎｍ以下である。１０ｎｍ以上とすることにより、好適な暗電流抑制効果が得られ、１０００ｎｍ以下とすることにより、好適な光電変換効率が得られる。
【０１９２】
本発明の光電変換素子は、光電変換層及び前記電子ブロッキング層を、それぞれ真空加熱蒸着により製膜する工程を含む製造方法により製造することが好ましい。
本発明においては光電変換膜が電子ブロッキング層及び光電変換層を含む２層以上の構成となる光電変換素子が好ましく、電子ブロッキング層において本発明に係る一般式（Ｆ−２）で表される化合物を含み、光電変換層において一般式（Ｉ）の化合物及びフラーレン又はフラーレン誘導体を含む構成が好ましい。この構成例は図１（ａ）として既に示した。この構成における電圧印加方法については電子ブロッキング層側が陰極であり、光電変換層側が陽極となるように印加することが好ましい。図１（ｂ）の構成の場合も電子ブロッキング材料側が陰極となる方法が好ましいのは同様である。印加電圧は０〜１００Ｖの範囲で選択できるが、１〜４０Ｖが好ましく、３〜２０Ｖの範囲が特に好ましい。高電圧であれば高効率となるが暗電流が増加し、低電圧であれば低暗電流であるが低効率となるため適切な範囲がある。また、本発明に係る光電変換素子を光センサとして使用した場合、また、撮像素子に組み込んだ場合も、前記と同様の方法により電圧の印加を行うことができる。
本発明は、前記光電変換素子、光センサ、又は撮像素子の駆動方法であって、前記電子ブロッキング層に接触する電極を陰極に、もう一方の電極を陽極にして０Ｖより大きく、１００Ｖ以下の電圧を印加する、駆動方法にも関する。
【０１９３】
［膜密度］
本発明の光電変換層は、好ましくは、フラーレン又はフラーレン誘導体と、それ以外の少なくとも１種の材料が混合、若しくは積層された状態で形成される。本発明の光電変換層の膜密度は１．４０ｇ／ｃｍ３以上２．００ｇ／ｃｍ３以下が好ましく１．５０ｇ／ｃｍ３以上１．７０ｇ／ｃｍ３以下が更に好ましい。
【０１９４】
［光センサ］
光電変換素子は光電池と光センサに大別できるが、本発明の光電変換素子は光センサに適している。光センサとしては、上記光電変換素子単独で用いたものでもよいし、前記光電変換素子を直線状に配したラインセンサや、平面上に配した２次元センサの形態とすることができる。本発明の光電変換素子は、ラインセンサでは、スキャナー等の様に光学系及び駆動部を用いて光画像情報を電気信号に変換し、２次元センサでは、撮像モジュールのように光画像情報を光学系でセンサ上に結像させ電気信号に変換することで撮像素子として機能する。
光電池は発電装置であるため、光エネルギーを電気エネルギーに変換する効率が重要な性能となるが、暗所での電流である暗電流は機能上は問題にならない。更にカラーフィルタ設置当の後段の加熱工程が必要ない。光センサは明暗信号を高い精度で電気信号に変換することが重要な性能となるため、光量を電流に変換する効率も重要な性能であるが、暗所で信号を出力するとノイズとなるため、低い暗電流が要求される。更に後段の工程に対する耐性も重要である。
【０１９５】
［撮像素子］
次に、光電変換素子１０ａを備えた撮像素子の構成例を説明する。なお、以下に説明する構成例において、すでに説明した部材などと同等な構成・作用を有する部材等については、図中に同一符号又は相当符号を付すことにより、説明を簡略化或いは省略する。
撮像素子とは画像の光情報を電気信号に変換する素子であり、複数の光電変換素子が同一平面状でマトリクス上に配置されており、各々の光電変換素子（画素）において光信号を電気信号に変換し、その電気信号を画素ごとに逐次撮像素子外に出力できるものをいう。そのために、画素ひとつあたり、一つの光電変換素子、一つ以上のトランジスタから構成される。
図２は、本発明の一実施形態を説明するための撮像素子の概略構成を示す断面模式図である。この撮像素子は、デジタルカメラ、デジタルビデオカメラ等の撮像装置、電子内視鏡、携帯電話機等の撮像モジュール等に搭載して用いられる。
この撮像素子は、図１に示したような構成の複数の光電変換素子と、各光電変換素子の光電変換膜で発生した電荷に応じた信号を読み出す読み出し回路が形成された回路基板とを有し、該回路基板上方の同一面上に、複数の光電変換素子が１次元状又は二次元状に配列された構成となっている。
【０１９６】
図２に示す撮像素子１００は、基板１０１と、絶縁層１０２と、接続電極１０３と、画素電極（下部電極）１０４と、接続部１０５と、接続部１０６と、光電変換膜１０７と、対向電極（上部電極）１０８と、緩衝層１０９と、封止層１１０と、カラーフィルタ（ＣＦ）１１１と、隔壁１１２と、遮光層１１３と、保護層１１４と、対向電極電圧供給部１１５と、読出し回路１１６とを備える。
【０１９７】
画素電極１０４は、図１に示した光電変換素子１０ａの電極１１と同じ機能を有する。対向電極１０８は、図１に示した光電変換素子１０ａの電極１５と同じ機能を有する。光電変換膜１０７は、図１に示した光電変換素子１０ａの電極１１及び電極１５間に設けられる層と同じ構成である。
【０１９８】
基板１０１は、ガラス基板又はＳｉ等の半導体基板である。基板１０１上には絶縁層１０２が形成されている。絶縁層１０２の表面には複数の画素電極１０４と複数の接続電極１０３が形成されている。
【０１９９】
光電変換膜１０７は、複数の画素電極１０４の上にこれらを覆って設けられた全ての光電変換素子で共通の層である。
【０２００】
対向電極１０８は、光電変換膜１０７上に設けられた、全ての光電変換素子で共通の１つの電極である。対向電極１０８は、光電変換膜１０７よりも外側に配置された接続電極１０３の上にまで形成されており、接続電極１０３と電気的に接続されている。
【０２０１】
接続部１０６は、絶縁層１０２に埋設されており、接続電極１０３と対向電極電圧供給部１１５とを電気的に接続するためのプラグ等である。対向電極電圧供給部１１５は、基板１０１に形成され、接続部１０６及び接続電極１０３を介して対向電極１０８に所定の電圧を印加する。対向電極１０８に印加すべき電圧が撮像素子の電源電圧よりも高い場合は、チャージポンプ等の昇圧回路によって電源電圧を昇圧して上記所定の電圧を供給する。
【０２０２】
読出し回路１１６は、複数の画素電極１０４の各々に対応して基板１０１に設けられており、対応する画素電極１０４で捕集された電荷に応じた信号を読出すものである。読出し回路１１６は、例えばＣＣＤ、ＣＭＯＳ回路、又はＴＦＴ回路等で構成されており、絶縁層１０２内に配置された図示しない遮光層によって遮光されている。読み出し回路１１６は、それに対応する画素電極１０４と接続部１０５を介して電気的に接続されている。
【０２０３】
緩衝層１０９は、対向電極１０８上に、対向電極１０８を覆って形成されている。封止層１１０は、緩衝層１０９上に、緩衝層１０９を覆って形成されている。カラーフィルタ１１１は、封止層１１０上の各画素電極１０４と対向する位置に形成されている。隔壁１１２は、カラーフィルタ１１１同士の間に設けられており、カラーフィルタ１１１の光透過効率を向上させるためのものである。
【０２０４】
遮光層１１３は、封止層１１０上のカラーフィルタ１１１及び隔壁１１２を設けた領域以外に形成されており、有効画素領域以外に形成された光電変換膜１０７に光が入射する事を防止する。保護層１１４は、カラーフィルタ１１１、隔壁１１２、及び遮光層１１３上に形成されており、撮像素子１００全体を保護する。
【０２０５】
このように構成された撮像素子１００では、光が入射すると、この光が光電変換膜１０７に入射し、ここで電荷が発生する。発生した電荷のうちの正孔は、画素電極１０４で捕集され、その量に応じた電圧信号が読み出し回路１１６によって撮像素子１００外部に出力される。
【０２０６】
撮像素子１００の製造方法は、次の通りである。
【０２０７】
対向電極電圧供給部１１５と読み出し回路１１６が形成された回路基板上に、接続部１０５，１０６、複数の接続電極１０３、複数の画素電極１０４、及び絶縁層１０２を形成する。複数の画素電極１０４は、絶縁層１０２の表面に例えば正方格子状に配置する。
【０２０８】
次に、複数の画素電極１０４上に、光電変換膜１０７を例えば真空加熱蒸着法によって形成する。次に、光電変換膜１０７上に例えばスパッタ法により対向電極１０８を真空下で形成する。次に、対向電極１０８上に緩衝層１０９、封止層１１０を順次、例えば真空加熱蒸着法によって形成する。次に、カラーフィルタ１１１、隔壁１１２、遮光層１１３を形成後、保護層１１４を形成して、撮像素子１００を完成する。
【０２０９】
撮像素子１００の製造方法においても、光電変換膜１０７に含まれる光電変換層の形成工程と封止層１１０の形成工程との間に、作製途中の撮像素子１００を非真空下に置く工程を追加しても、複数の光電変換素子の性能劣化を防ぐことができる。この工程を追加することで、撮像素子１００の性能劣化を防ぎながら、製造コストを抑えることができる。
【０２１０】
以下では、上述した撮像素子１００の構成要素の封止層１１０の詳細について説明する。
［封止層］
封止層１１０としては次の条件が求められる。
第一に、素子の各製造工程において溶液、プラズマなどに含まれる有機の光電変換材料を劣化させる因子の浸入を阻止して光電変換層を保護することが挙げられる。
第二に、素子の製造後に、水分子などの有機の光電変換材料を劣化させる因子の浸入を阻止して、長期間の保存／使用にわたって、光電変換膜１０７の劣化を防止する。
第三に、封止層１１０を形成する際は既に形成された光電変換層を劣化させない。
第四に、入射光は封止層１１０を通じて光電変換膜１０７に到達するので、光電変換膜１０７で検知する波長の光に対して封止層１１０は透明でなくてはならない。
【０２１１】
封止層１１０は、単一材料からなる薄膜で構成することもできるが、多層構成にして各層に別々の機能を付与することで、封止層１１０全体の応力緩和、製造工程中の発塵等によるクラック、ピンホールなどの欠陥発生の抑制、材料開発の最適化が容易になることなどの効果が期待できる。例えば、封止層１１０は、水分子などの劣化因子の浸透を阻止する本来の目的を果たす層の上に、その層で達成することが難しい機能を持たせた「封止補助層」を積層した２層構成を形成することができる。３層以上の構成も可能だが、製造コストを勘案するとなるべく層数は少ない方が好ましい。
【０２１２】
［原子層堆積法（ＡＬＤ法）による封止層１１０の形成］
光電変換材料は水分子などの劣化因子の存在で顕著にその性能が劣化してしまう。そのために、水分子を浸透させない緻密な金属酸化物・金属窒化物・金属窒化酸化物などセラミクスやダイヤモンド状炭素（ＤＬＣ）などで光電変換膜全体を被覆して封止することが必要である。従来から、酸化アルミニウム、酸化珪素、窒化珪素、窒化酸化珪素やそれらの積層構成、それらと有機高分子の積層構成などを封止層として、各種真空製膜技術で形成されている。もっとも、これら従来の封止層は、基板表面の構造物、基板表面の微小欠陥、基板表面に付着したパーティクルなどによる段差において、薄膜の成長が困難なので（段差が影になるので）平坦部と比べて膜厚が顕著に薄くなる。このために段差部分が劣化因子の浸透する経路になってしまう。この段差を封止層で完全に被覆するには、平坦部において１μｍ以上の膜厚になるように製膜して、封止層全体を厚くすることが好ましい。
【０２１３】
画素寸法が２μｍ未満、特に１μｍ程度の撮像素子１００において、カラーフィルタ１１１と光電変換層との距離、すなわち封止層１１０の膜厚が大きいと、封止層１１０内で入射光が回折／発散してしまい、混色が発生する。このために、画素寸法が１μｍ程度の撮像素子１００は、封止層１１０全体の膜厚を減少させても素子性能が劣化しないような封止層材料／製造方法が好ましい。
【０２１４】
原子層堆積（ＡＬＤ）法は、ＣＶＤ法の一種で、薄膜材料となる有機金属化合物分子、金属ハロゲン化物分子、金属水素化物分子の基板表面への吸着／反応と、それらに含まれる未反応基の分解を、交互に繰返して薄膜を形成する技術である。基板表面へ薄膜材料が到達する際は上記低分子の状態なので、低分子が入り込めるごくわずかな空間さえあれば薄膜が成長可能である。そのために、従来の薄膜形成法では困難であった段差部分を完全に被覆し（段差部分に成長した薄膜の厚さが平坦部分に成長した薄膜の厚さと同じ）、すなわち段差被覆性が非常に優れる。そのため、基板表面の構造物、基板表面の微小欠陥、基板表面に付着したパーティクルなどによる段差を完全に被覆できるので、そのような段差部分が光電変換材料の劣化因子の浸入経路にならない。封止層１１０の形成を原子層堆積法で行なった場合は従来技術よりも効果的に必要な封止層膜厚を薄くすることが可能になる。
【０２１５】
原子層堆積法で封止層１１０を形成する場合は、先述した封止層１１０に好ましいセラミクスに対応した材料を適宜選択できる。もっとも、本発明の光電変換膜は光電変換材料を使用するために、光電変換材料が劣化しないような、比較的に低温で薄膜成長が可能な材料に制限される。アルキルアルミニウムやハロゲン化アルミニウムを材料とした原子層堆積法によると、光電変換材料が劣化しない２００℃未満で緻密な酸化アルミニウム薄膜を形成することができる。特にトリメチルアルミニウムを使用した場合は１００℃程度でも酸化アルミニウム薄膜を形成でき好ましい。酸化珪素や酸化チタンも材料を適切に選択することで酸化アルミニウムと同様に２００℃未満で緻密な薄膜を形成することができ好ましい。
【０２１６】
本発明の有機光電変換素子及び撮像素子は水分及び／又は酸素の影響を低減させるためにゲッター材料を含むことが好ましい。ゲッター材は封止層にあっても良い。ゲッター材料は水分及び／又は酸素を吸収することができるものであれば任意である。その材料の例を挙げると、水分を吸収する物質としてアルカリ金属、アルカリ土類金属、アルカリ土類金属の酸化物、アルカリ金属又はアルカリ土類金属の水酸化物、シリカゲル、ゼオライト系化合物、硫酸マグネシウム、硫酸ナトリウム、硫酸ニッケル等の硫酸塩、アルミニウム金属錯体、アルミニウムオキサイドオクチレート等の有機金属化合物などが挙げられる。具体的には、アルカリ土類金属としては、Ｃａ、Ｓｒ、Ｂａなどが挙げられる。アルカリ土類金属の酸化物としては、ＣａＯ、ＳｒＯ、ＢａＯ等が挙げられる。その他にＺｒ−Ａｌ−ＢａＯや、アルミニウム金属錯体等も挙げられる。酸素を吸収する物質としては、活性炭、シリカゲル、活性アルミナ、モレキュラーシーブ、酸化マグネシウム、酸化鉄等が挙げられる。またＦｅ、Ｍｎ、Ｚｎ、Ｔｉ及びこれら金属の硫酸塩・塩化物塩・硝酸塩等の無機塩も挙げられる。
【０２１７】
［置換基Ｗ］
置換基Ｗについて記載する。
置換基Ｗとしてはハロゲン原子、アルキル基（シクロアルキル基、ビシクロアルキル基、トリシクロアルキル基を含む）、アルケニル基（シクロアルケニル基、ビシクロアルケニル基を含む）、アルキニル基、アリール基、複素環基（ヘテロ環基といっても良い）、シアノ基、ヒドロキシ基、ニトロ基、カルボキシ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基（アニリノ基を含む）、アンモニオ基、アシルアミノ基、アミノカルボニルアミノ基、アルコキシカルボニルアミノ基、アリールオキシカルボニルアミノ基、スルファモイルアミノ基、アルキル及びアリールスルホニルアミノ基、メルカプト基、アルキルチオ基、アリールチオ基、ヘテロ環チオ基、スルファモイル基、スルホ基、アルキル及びアリールスルフィニル基、アルキル及びアリールスルホニル基、アシル基、アリールオキシカルボニル基、アルコキシカルボニル基、カルバモイル基、アリール及びヘテロ環アゾ基、イミド基、ホスフィノ基、ホスフィニル基、ホスフィニルオキシ基、ホスフィニルアミノ基、ホスホノ基、シリル基、ヒドラジノ基、ウレイド基、ボロン酸基（−Ｂ（ＯＨ）２）、ホスファト基（−ＯＰＯ（ＯＨ）２）、スルファト基（−ＯＳＯ３Ｈ）、その他の公知の置換基が挙げられる。
【０２１８】
更に好ましくは、Ｗは、下記の（１）〜（１７）などを表す。
（１）ハロゲン原子
例えば、フッ素原子、塩素原子、臭素原子、ヨウ素原子
（２）アルキル基
直鎖、分岐、環状のアルキル基を表す。
（２−ａ）アルキル基
好ましくは炭素数１から３０のアルキル基（例えばメチル、エチル、ｎ−プロピル、イソプロピル、ｔ−ブチル、ｎ−オクチル、エイコシル、２−クロロエチル、２−シアノエチル、２−エチルヘキシル）
【０２１９】
（２−ｂ）シクロアルキル基
好ましくは、炭素数３から３０の置換又は無置換のシクロアルキル基（例えば、シクロヘキシル、シクロペンチル、４−ｎ−ドデシルシクロヘキシル）
【０２２０】
（３）アルケニル基
直鎖、分岐、環状の炭素数２から３０のアルケニル基を表す（例えばビニル、アリル、スチリル）
【０２２１】
（４）アルキニル基
好ましくは、炭素数２から３０のアルキニル基（例えば、エチニル、プロパルギル、トリメチルシリルエチニル基）
【０２２２】
（５）アリール基
好ましくは、炭素数６から３０のアリール基（例えばフェニル、ｐ−トリル、ナフチル、ｍ−クロロフェニル、ｏ−ヘキサデカノイルアミノフェニル、フェロセニル）
【０２２３】
（６）複素環基
好ましくは、５又は６員の、芳香族若しくは非芳香族の複素環化合物から一個の水素原子を取り除いた一価の基であり、更に好ましくは、炭素数  ２から５０の５若しくは６員の芳香族の複素環基である。
（例えば、２−フリル、２−チエニル、２−ピリミジニル、２−ベンゾチアゾリル。なお、１−メチル−２−ピリジニオ、１−メチル−２−キノリニオのようなカチオン性の複素環基でも良い）
【０２２４】
（７）アルコキシ基
好ましくは、炭素数１から３０のアルコキシ基（例えば、メトキシ、エトキシ、イソプロポキシ、ｔ−ブトキシ、ｎ−オクチルオキシ、２−メトキシエトキシ）
【０２２５】
（８）アリールオキシ基
好ましくは、炭素数６から３０のアリールオキシ基（例えば、フェノキシ、２−メチルフェノキシ、４−ｔ−ブチルフェノキシ、３−ニトロフェノキシ、２−テトラデカノイルアミノフェノキシ）
【０２２６】
（９）アミノ基
好ましくは、アミノ基、炭素数１から３０のアルキルアミノ基、炭素数６から３０のアニリノ基（例えば、アミノ、メチルアミノ、ジメチルアミノ、アニリノ、Ｎ−メチル−アニリノ、ジフェニルアミノ）
【０２２７】
（１０）アルキルチオ基
好ましくは、炭素数１から３０のアルキルチオ基（例えばメチルチオ、エチルチオ、ｎ−ヘキサデシルチオ）
【０２２８】
（１１）アリールチオ基
好ましくは、炭素数６から３０のアリールチオ（例えば、フェニルチオ、ｐ−クロロフェニルチオ、ｍ−メトキシフェニルチオ）
【０２２９】
（１２）ヘテロ環チオ基
好ましくは、炭素数２から３０の置換又は無置換のヘテロ環チオ基（例えば、２−ベンゾチアゾリルチオ、１−フェニルテトラゾール−５−イルチオ）
【０２３０】
（１３）アルキル若しくはアリールスルフィニル基
好ましくは、炭素数１から３０の置換又は無置換のアルキルスルフィニル基、６から３０の置換又は無置換のアリールスルフィニル基（例えば、メチルスルフィニル、エチルスルフィニル、フェニルスルフィニル、ｐ−メチルフェニルスルフィニル）
【０２３１】
（１４）アルキル若しくはアリールスルホニル基
好ましくは、炭素数１から３０のアルキルスルホニル基、６から３０のアリールスルホニル基、例えば、メチルスルホニル、エチルスルホニル、フェニルスルホニル、ｐ−メチルフェニルスルホニル）
【０２３２】
（１５）アシル基
好ましくは、ホルミル基、炭素数２から３０のアルキルカルボニル基、炭素数７から３０のアリールカルボニル基、炭素数４から３０の炭素原子でカルボニル基と結合しているヘテロ環カルボニル基（例えば、アセチル、ピバロイル、２−クロロアセチル、ステアロイル、ベンゾイル、ｐ−ｎ−オクチルオキシフェニルカルボニル、２―ピリジルカルボニル、２―フリルカルボニル）
【０２３３】
（１６）ホスフィノ基
好ましくは、炭素数２から３０のホスフィノ基（例えば、ジメチルホスフィノ、ジフェニルホスフィノ、メチルフェノキシホスフィノ）
【０２３４】
（１７）シリル基
好ましくは、炭素数３から３０のシリル基（例えば、トリメチルシリル、トリエチルシリル、トリイソプロピルシリル、ｔ−ブチルジメチルシリル、フェニルジメチルシリル）
【０２３５】
［環Ｒ］
環Ｒとしては、芳香族、又は非芳香族の炭化水素環、又は複素環や、これらが更に組み合わされて形成された多環縮合環が挙げられる。例えば、ベンゼン環、ナフタレン環、アントラセン環、フェナントレン環、フルオレン環、トリフェニレン環、ナフタセン環、ビフェニル環、ピロール環、フラン環、チオフェン環、イミダゾール環、オキサゾール環、チアゾール環、ピリジン環、ピラジン環、ピリミジン環、ピリダジン環、インドリジン環、インドール環、ベンゾフラン環、ベンゾチオフェン環、イソベンゾフラン環、キノリジン環、キノリン環、フタラジン環、ナフチリジン環、キノキサリン環、キノキサゾリン環、イソキノリン環、カルバゾール環、フェナントリジン環、アクリジン環、フェナントロリン環、チアントレン環、クロメン環、キサンテン環、フェノキサチイン環、フェノチアジン環、及びフェナジン環が挙げられる。
【実施例】
【０２３６】
［各化合物の合成例］
（合成例１）
化合物（ｅ−１）の合成法を示す。２，７，１２−トリブロモ−５，５，１０，１０，１５，１５−ヘキサメチルトルクセン０．７ｇ、イミノジベンジル０．６８ｇ、ｔ−ブトキシナトリウム０．３７ｇ、キシレン２０ｍｌ、Ｐｄ［Ｐ（ｔ−Ｂｕ）３］２０．１２ｇを窒素下１００℃で３時間加熱した。室温まで冷却した後メタノール３０ｍｌを加え、得られた固体を濾過し、アセトニトリル、水、イソプロパノールで洗浄し、化合物（ｅ−１）１．０ｇを得た。
【０２３７】
（合成例２）
化合物（ｅ−２）の合成法を示す。２，７，１２−トリブロモ−５，５，１０，１０，１５，１５−ヘキサメチルトルクセン０．７ｇ、トリベンゾアゼピン０．８５ｇ、ｔ−ブトキシナトリウム０．３７ｇ、キシレン２０ｍｌ、Ｐｄ［Ｐ（ｔ−Ｂｕ）３］２  ０．１２ｇを窒素下９５℃で３時間加熱した。室温まで冷却した後メタノール３０ｍｌを加え、得られた固体を濾過し、アセトニトリル、水、イソプロパノールで洗浄し、化合物（ｅ−２）１．２ｇを得た。
【０２３８】
（合成例３）
化合物（ｅ−３）の合成法を示す。ｔ−ブトキシナトリウム０．３４ｇ、キシレン２０ｍｌ、酢酸パラジウム７０ｍｇ、トリ（ｔ−ブチル）ホスホニウムヘキサフルオロボレート０．２８ｇを窒素下６５度で２０分加熱攪拌し、２，７，１２−トリブロモ−５，５，１０，１０，１５，１５−ヘキサメチルトルクセン０．６ｇ、９，９−ジメチル−９Ｈ−アクリジン０．６２ｇを加え、窒素下１００℃で４時間加熱した。室温まで冷却した後メタノール４０ｍｌを加え、得られた固体を濾過し、アセトニトリル、水、アセトン、イソプロパノールで洗浄し、化合物（ｅ−３）０．８ｇを得た。
【０２３９】
（合成例４）
化合物（ｅ−４）の合成法を示す。２，７，１２−トリブロモ−５，５，１０，１０，１５，１５−ヘキサメチルトルクセン１．０ｇ、カルバゾール０．８７ｇ、ｔ−ブトキシナトリウム０．５４ｇ、キシレン２０ｍｌ、Ｐｄ［Ｐ（ｔ−Ｂｕ）３］２０．１２ｇを窒素下９５℃で３時間加熱した。室温まで冷却した後水を加え、クロロホルムで抽出した。クロロホルムの一部を減圧蒸留すると固体が析出したため、メタノール１００ｍｌを加えて得られた固体を濾過し、アセトニトリル、水、イソプロパノールで洗浄し、化合物（ｅ−４）０．５ｇを得た。
【０２４０】
（合成例５）
化合物（ｆ−５）の合成法を示す。２，７，１２−トリブロモ−５，５，１０，１０，１５，１５−ヘキサメチルトルクセン０．７ｇ、２，２’−ジナフチルアミン０．８８ｇ、ｔ−ブトキシナトリウム０．３７ｇ、キシレン２０ｍｌ、Ｐｄ［Ｐ（ｔ−Ｂｕ）３］２０．１２ｇを窒素下１００℃で４時間加熱した。室温まで冷却した後メタノール３０ｍｌを加え、得られた固体を濾過し、アセトニトリル、水、Ｎ，Ｎ−ジメチルアセトアミド、イソプロパノールで洗浄し、化合物（ｆ−５）１．３ｇを得た。
【０２４１】
得られた合成化合物は必要に応じてアルバック理工株式会社ＴＲＳ−１６０を用いて昇華若しくは蒸留により精製した。このときの真空度は０．０７Ｐａに設定した。
以上の合成例で得られた構造式を下記に示す。
【０２４２】
【化５０】
0005557663.tif 000056
【０２４３】
［実施例１］
図１（ａ）に示す形態の光電変換素子を作製した。すなわち、ガラス基板上に、アモルファス性ＩＴＯ  ３０ｎｍをスパッタ法により成膜後、下部電極とし、下部電極上にマスクを用いて化合物（ｅ−４）を１００ｎｍ真空加熱蒸着法により成膜し、電子ブロッキング層を形成した。更にその上に、マスクを用いて化合物（１）とフラーレン（Ｃ６０）をそれぞれ単層換算で１００ｎｍ、３００ｎｍとなるように共蒸着した層を真空加熱蒸着により２５℃に基板の温度を制御した状態で成膜して、光電変換層を形成した。なお、光電変換層の真空蒸着は４×１０−４Ｐａ以下の真空度で行った。
更にその上に、上部電極としてスパッタ法によりマスクを用いてアモルファス性ＩＴＯを１０ｎｍ成膜して透明導電性膜を形成し、光電変換素子を作製した。
化合物（１）及び（２８）を下記に示す。化合物（１）及び（２８）は特開２０００−２９７０６８号公報を参考に合成できる。
【０２４４】
【化５１】
0005557663.tif 000057
【０２４５】
［実施例２〜６、比較例１〜３］
実施例１において、電子ブロッキング層に用いた化合物（ｅ−４）を表１に示すように変更したこと以外は同様にして、光電変換素子を作製した。
【０２４６】
［評価］
得られた各素子について光電変換素子が機能するかどうかの確認を行った。得られた各素子の図１（ａ）における電極１１を陰極に、１５を陽極にして、２．５×１０５Ｖ／ｃｍの電界強度となるように電圧を印加すると、いずれの素子も暗所では１００ｎＡ／ｃｍ２以下の暗電流を示すが、明所では１０μＡ／ｃｍ２以上の電流を示し、光電変換素子が機能することを確認した。
表１に、得られた各素子の暗電流値（相対値）及び、各素子を１７５℃の環境下で３０分保持し、室温に戻した後に測定した暗電流の加熱前の暗電流に対する増加倍率を示す。なお、各材料のＩｐは、各材料をそれぞれ成膜した各単層膜を理研計器製ＡＣ−２により測定することにより求め、ＥａはＩｐからエネルギーギャップ分のエネルギーを差し引く事により求めた。エネルギーギャップに相当するエネルギーとして、上記単層膜の分光吸収スペクトルの長波端の波長をエネルギー換算した値を用いた。
【０２４７】
比較例で用いた化合物を下記に示す。
【０２４８】
【化５２】
0005557663.tif 000058
【０２４９】
【表１】
0005557663.tif 000059
【０２５０】
実施例１〜６では比較例１〜３に対して加熱後の暗電流の増加量が小さく、耐熱性が高いことが分かる。
【０２５１】
更に図２に示す形態と同様の撮像素子を作製した。すなわち、ＣＭＯＳ基板上に、アモルファス性ＩＴＯ  ３０ｎｍをスパッタ法により成膜後、フォトリソグラフィーによりＣＭＯＳ基板上のフォトダイオード（ＰＤ）の上にそれぞれ１つずつ画素が存在するようにパターニングして下部電極とし、電子ブロッキング材料の製膜以降は、実施例１〜６、比較例１〜３と同様に作成した。その評価も同様に行い、表１と同様な結果が得られ、撮像素子においても本発明の実施例に基づいた素子は加熱後の暗電流が小さく、耐熱性が高いことが示された。
【符号の説明】
【０２５２】
１０ａ、１０ｂ  光電変換素子
１１    下部電極（導電性膜）
１２    光電変換層（光電変換膜）
１５    上部電極（透明導電性膜）
１６Ａ    電子ブロッキング層
１６Ｂ    正孔ブロッキング層
１００    撮像素子
１０１    基板
１０２    絶縁層
１０３    接続電極
１０４    画素電極（下部電極）
１０５、１０６    接続部
１０７    光電変換膜
１０８    対向電極（上部電極）
１０９    緩衝層
１１０    封止層
１１１    カラーフィルタ（ＣＦ）
１１２    隔壁
１１３    遮光層
１１４    保護層
１１５    対向電極電圧供給部
１１６    読出し回路
【図１】
0005557663.tif 000065
【図２】
0005557663.tif 000066